(57)【特許請求の範囲】
【請求項１】
少なくとも、潜像担持体に静電潜像を形成する潜像形成工程と、潜像担持体に対向して配置された現像剤担持体の表面にトナーとキャリアとからなる現像剤層を形成せしめる現像剤層形成工程と、該現像剤層中のトナーにより潜像担持体上の静電潜像を現像し、トナー画像を形成する現像工程と、現像されたトナー画像を転写材上に転写する転写工程と、を有する画像形成方法において、
潜像担持体が、導電性支持体表面に、少なくとも有機感光層を設けてなり、
前記トナーが、少なくとも結着樹脂および着色剤を含有する着色粒子からなり、かつ、
（ａ）着色粒子の体積平均粒径が２．０〜４．５μｍであり、１．０μｍ以下の着色粒子が１０個数％以下であり、５．０μｍを超える着色粒子が５個数％以下であり、
（ｂ）着色剤が顔料粒子であり、該顔料粒子の分散粒子平均粒径が、円相当径で０．３μｍ以下であり、
（ｃ）温度２０℃、湿度５０％環境下におけるトナーの帯電量をｑ（ｆＣ）、トナーの粒径をｄ（μｍ）と表した場合に、ｑ／ｄ値の度数分布におけるピーク値及ボトム値がともに正又はともに負であって、ピーク値の絶対値が１．０以下であり、かつ、ボトム値の絶対値が０．００５以上であり、
（ｄ）着色粒子中における顔料粒子の顔料濃度をＣ（重量％）、着色粒子の真比重をａ（ｇ／ｃｍ３）、着色粒子の体積平均粒径をＤ（μｍ）とした場合に、下式（２）の関係を満たすことを特徴とする画像形成方法。
２５≦ａ・Ｄ・Ｃ≦９０    ・・・（２）
【請求項２】
前記トナーが、さらに１．０〜２．５μｍの着色粒子が５．０〜５０個数％の範囲であることを特徴とする請求項１に記載の画像形成方法。
【請求項３】
現像工程における、潜像担持体上に形成するトナー画像のトナー重量が、０．５０ｍｇ／ｃｍ２以下であることを特徴とする請求項１または２に記載の画像形成方法。
【請求項４】
着色粒子中における顔料粒子の分散粒子平均粒径が、円相当径で０．３μｍ以下であることを特徴とする請求項１ないし３のいずれか１に記載の画像形成方法。
【請求項５】
トナーに、さらに外添剤が添加されることを特徴とする請求項１ないし４のいずれか１に記載の画像形成方法。
【請求項６】
外添剤が、少なくとも３０ｎｍ以上２００ｎｍ以下の一次粒子平均粒径を有する超微粒子の１種以上と、５ｎｍ以上３０ｎｍ未満の一次粒子平均粒径を有する極超微粒子の１種以上とからなり、
下式（１）で求められる着色粒子表面に対する外添剤の被覆率が、超微粒子Ｆａおよび極超微粒子Ｆｂの双方について２０％以上であり、全外添剤の被覆率の合計が１００％以下である、
ことを特徴とする請求項５に記載の画像形成方法。
Ｆ＝√３・Ｄ・ρt ・（２π・ｄ・ρa ）−１・Ｃ×１００  ・・・（１）
（上記式中、Ｆは被覆率（％）、Ｄは着色粒子の体積平均粒径（μｍ）、ρt は着色粒子の真比重、ｄは外添剤の一次粒子平均粒径（μｍ）、ρa は外添剤の真比重、およびＣは外添剤の重量ｘ（ｇ）と着色粒子の重量ｙ（ｇ）との比（ｘ／ｙ）をそれぞれ表す。）
【請求項７】
有機感光層が、少なくとも電荷発生材料と結着樹脂とからなる電荷発生層、および、電荷輸送材料と結着樹脂とからなる電荷輸送層、とで構成される積層構造であることを特徴とする請求項１ないし６のいずれか１に記載の画像形成方法。
【請求項８】
電荷輸送層中の結着樹脂が、粘度平均分子量が５０，０００〜１００，０００の範囲にあるポリカーボネート樹脂であることを特徴とする請求項７に記載の画像形成方法。
【請求項９】
電荷輸送層中における電荷輸送材料ｓと結着樹脂ｔとの重量比（ｓ：ｔ）が、２５：７５〜６０：４０の範囲であることを特徴とする請求項７または８に記載の画像形成方法。
【請求項１０】
有機感光層の表面に、さらに表面被覆層を設けてなることを特徴とする請求項１ないし９のいずれか１に記載の画像形成方法。
【請求項１１】
有機感光層の層厚が、５μｍ以上であることを特徴とする請求項１ないし１０のいずれか１に記載の画像形成方法。
【発明の詳細な説明】
【０００１】
【発明の属する技術分野】
本発明は、電子写真法、静電記録法、静電印刷法などに適用される画像形成方法であり、特に、デジタル静電潜像から画像を得るための画像形成方法に関する。
【０００２】
【従来の技術】
電子写真法においては、潜像担持体（以下、「感光体」という場合がある）上に形成された静電潜像に現像剤中のトナーを付着させ転写材である紙やプラスチックフィルム上に転写後、加熱等により定着して画像を形成する。ここで用いる現像剤は、トナーとキャリアからなる二成分現像剤と、磁性トナー等のような一成分現像剤とがあるが、二成分現像剤はキャリアが現像剤の攪拌・搬送・帯電等の機能を分担するため、制御性が良い等の特徴を有しているため、現在広く用いられている。
【０００３】
電子写真法を用いたプリンターや複写機ではここ数年でカラー化が進み、また装置の解像度の向上から静電潜像が細密化してきている。これに伴い、静電潜像に対し忠実に現像を行い、より高画質画像を得るために、近年、トナーの小径化が進んでいる。特にデジタル潜像を有彩色トナーにより現像・転写・定着するフルカラー複写機においては、７〜８μｍの小粒径トナーを採用して、ある程度の高画質を達成している。しかし、よりトナーを小粒径化して、一層の細線再現性や階調性の向上が望まれている。
【０００４】
一方、これら電子写真法を用いたプリンターや複写機において用いられる感光体としては、従来よりセレニウム、ヒ素−セレニウム、硫化カドミウム、酸化亜鉛、ａ−Ｓｉ等の無機系感光体が用いられてきていたが、近年、安価で製造性および廃棄性の点で優れた有機感光層を表面に有する有機感光体（ＯＰＣ）の研究開発も活発化しており、中でも電荷発生層と電荷輸送層とを積層した、いわゆる機能分離型積層感光体が、感度、帯電性、およびかかる特性の繰り返し使用時の安定性等、電子写真特性の点で優れており種々の提案がなされ、実用化されている。
【０００５】
有機感光体は、主としてその表面の汚染による画像欠陥、および、表面層の摩耗による画像欠陥を生じたときが寿命とされるため、寿命を長くするべく、表面が汚染しにくい、および、表面の摩耗しにくい有機感光体が望まれている。
有機感光体の表面は、トナーの構成物質、特に外添剤が原因となって汚染される。従って、一般に外添剤による有機感光体表面の汚染を防止すべく、外添剤を表面処理して、静電的および非静電的付着力を制御している。同様に有機感光体の表面摩耗も外添剤が大きな原因となる。
【０００６】
有機感光体の表面はどうしてもある程度のトナーおよび外添剤による汚染は避けられないものであり、通常は、外添剤により有機感光体表面を適度に摩耗させることにより、汚染を防いでいる。この有機感光体表面の摩耗は、トナーや外添剤の硬度が高いほど、またそれらの粒子径が大きいほど大きくなる傾向がある。従って、一般に有機感光体表面の汚染を防止するため、使用する外添剤は適度な硬度、大きさのものが使用されている。
【０００７】
このときトナーの消費量が大きくなると有機感光体上を接触通過するトナーの量も多くなり、当然に同時に有機感光体上に供給される外添剤の量も多くなり、有機感光体表面の汚染や摩耗も促進されることとなる。また、トナーの粒子径が小さくなると流動性向上のために外添剤の添加量を多くする場合があるため、有機感光体表面の汚染や摩耗も促進されることとなる。
従って、有機感光体を用いた画像形成方法においては、感光体の特性が悪化するのを防止するために、トナーの消費量の低減や外添剤量の低減が望まれる。
【０００８】
有機感光体の表面に形成された静電潜像は、有機感光体に対向して配置された現像剤担持体の表面に形成された現像剤層中のトナーにより現像される。有機感光体は製造上の問題より、どうしてもある程度の表面の不均一性が生じ、表面に形成される静電潜像もその影響を受け、どうしても鈍ったものとならざるを得ない。この静電潜像の鈍りは、デジタル電子写真法における欠点となっている。感光体表面の電位特性をデジタル的に制御し得るいわゆるデジタル感光体が盛んに研究されているが、トナーサイドから有機感光体の表面に形成される静電潜像の鈍りを解消し得る技術は開示されていない。
【０００９】
現像が行われる現像ニップ部では、現像電界の作用により、有機感光体側と現像剤担持体側との間をトナーが飛翔および逆飛翔を繰り返し、現像ニップ部直後の現像電界が作用しなくなった時点で、有機感光体の表面に形成される静電潜像の画像構造が決定される。静電潜像に鈍りがあると、この現像ニップ部直後でのキレが悪くなり、画像の乱れが生じる。特に粒径の大きなトナーは、非静電的な付着力が比較的小さいため、現像電界の作用を引きずりやすく、キレが悪くなり、画像の乱れが生じやすいものと考えられる。逆に、粒径が小さくなると、非静電的な付着力が大きくなるため、キャリアから感光体へのトナー飛翔が起こりにくくなる。
【００１０】
一方、現像されたトナー画像を転写材上に転写する転写工程において、転写ニップ部では、転写電界の作用により、有機感光体側から転写材へとトナーが飛翔するが、帯電量の大きなトナーはトナー飛散を生じやすく、画像の乱れが生じる。粒径の大きなトナーは、静電的な付着力が比較的小さいため、同様に転写電界の作用を引きずりやすく、トナー飛散による画像の乱れが生じやすいと考えられる。逆に、トナーの粒径が小さいと、感光体から転写しにくくなるため、転写性が悪化する。
従って、有機感光体を用いた画像形成方法においては、トナーの非静電的付着力と帯電量とを適切に制御でき、画像の乱れを生じない小粒径のトナーが望まれる。
【００１１】
【発明が解決しようとする課題】
本発明の目的は、細線再現性および階調性の良好な画像が得られるとともに、有機感光層を有する潜像担持体表面の傷つきや摩耗等による潜像担持体の劣化を抑制し得る画像形成方法を提供することにある。
また、本発明の他の目的は、有機感光層を有する潜像担持体を使用しつつ、画像の乱れの生じない画像形成方法を提供することにある。
【００１２】
【課題を解決するための手段】
上記目的は、以下の本発明により達成される。すなわち本発明は、少なくとも、潜像担持体に静電潜像を形成する潜像形成工程と、潜像担持体に対向して配置された現像剤担持体の表面にトナーとキャリアとからなる現像剤層を形成せしめる現像剤層形成工程と、該現像剤層中のトナーにより潜像担持体上の静電潜像を現像し、トナー画像を形成する現像工程と、現像されたトナー画像を転写材上に転写する転写工程と、を有する画像形成方法において、
潜像担持体が、導電性支持体表面に、少なくとも有機感光層を設けてなり、
前記トナーが、少なくとも結着樹脂および着色剤を含有する着色粒子（トナー中における外添剤を除く部分、即ち一般的にトナー粒子と呼ばれるものをいう）からなり、かつ、
（ａ）着色粒子の体積平均粒径が２．０〜４．５μｍであり、１．０μｍ以下の着色粒子が１０個数％以下であり、５．０μｍを超える着色粒子が５個数％以下であり、
（ｂ）着色剤が顔料粒子であり、該顔料粒子の分散粒子平均粒径が、円相当径で０．３μｍ以下であり、
（ｃ）温度２０℃、湿度５０％環境下におけるトナーの帯電量をｑ（ｆＣ）、トナーの粒径をｄ（μｍ）と表した場合に、ｑ／ｄ値の度数分布におけるピーク値及ボトム値がともに正又はともに負であって、ピーク値の絶対値が１．０以下であり、かつ、ボトム値の絶対値が０．００５以上であり、
（ｄ）着色粒子中における顔料粒子の顔料濃度をＣ（重量％）、着色粒子の真比重をａ（ｇ／ｃｍ３）、着色粒子の体積平均粒径をＤ（μｍ）とした場合に、下式（２）の関係を満たす、
２５≦ａ・Ｄ・Ｃ≦９０    ・・・（２）
ことを特徴とする画像形成方法である。
【００１３】
着色粒子の粒径分布を以上のように規定した本発明では、得られる画像の細線再現性や階調性の向上が達成できるとともに、潜像担持体である有機感光体上に形成されるべきトナー画像のトナー重量を低く抑えることができ、有機感光体の汚れあるいは摩耗を抑制することができる。また、着色粒子の粒径分布を以上のように規定した本発明では、トナー同士の凝集等トナーの経時安定性を阻害する要因を取り除くのに適切な、あるいは、有機感光体の表面に形成される静電潜像の鈍りを原因とする画像乱れを防止し得るに適切な帯電量分布のトナーを容易に得ることができる。さらに着色粒子の粒径分布を以上のように規定した本発明では、トナーと潜像担持体との非静電的な付着力が適度に制御され、画像のキレがよくなり、画像の乱れが生じにくい。
【００１４】
トナーの経時安定性向上等の目的で添加する外添剤の着色粒子単位重量当たりの添加量は、表面積の増大により、ある程度多くすることが望まれるが、着色粒子の粒径分布を以上のように適切に規定した本発明では、有機感光体上に形成されるべきトナー画像のトナー重量を低く抑えることができるため、全体として外添剤の重量も低く抑えることができ、有機感光体の汚れあるいは摩耗を抑制することができる。
【００１５】
以上の効果をより一層高めるために、着色粒子の粒径分布としては、さらに１．０〜２．５μｍの着色粒子が５．０〜５０個数％の範囲であることが望ましい。
【００１６】
本発明における他の特徴であるトナーの帯電量分布としては、実際にはトナーの温度２０℃、湿度５０％環境下におけるトナーの帯電量をｑ（ｆＣ）、トナーの粒径をｄ（μｍ）と表した場合に、ｑ／ｄ値の度数分布における、ピーク値が１．０以下であり、かつ、ボトム値が０．００５以上であることが、有機感光体の表面に形成される静電潜像の鈍りを原因とする画像乱れを防止する上で適切である。トナーの帯電量分布を以上のように適切なものとすると、さらに以下のような効果が生じる。
【００１７】
現像工程における現像ニップ部で起こるトナーの飛翔および逆飛翔は、現像電界の作用を受けてのことであるが、ｑ／ｄ値を以上のように低く抑えた場合、現像ニップ部の直後、現像電界が弱くなるに従い、トナーの飛翔が起こりにくくなる。一方、トナーの粒度分布を適切に調整すると、トナーと有機感光体との非静電的な付着力が適度に制御され、一旦有機感光体上に付着したトナーは、現像ニップ部の直後、現像電界が弱くなるに従い、トナーの逆飛翔も起こりにくくなる。従って、現像ニップ部を通過した画像、特にそのエッジ部分では、トナーの飛翔が現像電界が弱くなるとすぐに終了してしまうため、画像のキレがよくなり、画像の乱れが生じにくくなるものと推定される。
【００１８】
さらに、転写工程においてもトナーのｑ／ｄ値および粒度分布を適切なものとすることにより、転写ニップ部を通過した画像、特にそのエッジ部分で、トナー飛散が有効に防止され画像の乱れが生じにくくなるものと推定される。
【００１９】
一方、潜像担持体上に形成するトナー画像のトナー重量は、実際には０．５０ｍｇ／ｃｍ2 以下であることが望ましい。このように潜像担持体の単位面積当たりのトナー重量を抑えることにより、トナーの消費量を抑えることができ、有機感光体の汚れあるいは摩耗を抑制することができるとともに、画像の厚みを低減することができるため、転写工程で転写材上に転写される際にトナーの層が乱されることがなく、細線再現性および階調性の良好な画像を形成することができる。
【００２０】
本発明において、トナーの着色力、透明性を改善するために、着色粒子中における顔料粒子の分散粒子平均粒径は、円相当径で０．３μｍ以下とすることが好ましい。
【００２１】
トナーには、ハンドリング性を高く維持し、経時安定性を向上させる等の目的で、外添剤を添加することが好ましく、さらに、添加する外添剤は、少なくとも３０ｎｍ以上２００ｎｍ以下の一次粒子平均粒径を有する超微粒子の１種以上と、５ｎｍ以上３０ｎｍ未満の一次粒子平均粒径を有する極超微粒子の１種以上とからなり、
下式（１）で求められる着色粒子表面に対する外添剤の被覆率が、超微粒子Ｆa および極超微粒子Ｆb の双方について２０％以上であり、全外添剤の被覆率の合計が１００％以下である、
ことが好ましい。
Ｆ＝√３・Ｄ・ρt ・（２π・ｄ・ρa ）-1・Ｃ×１００  ・・・（１）
（上記式中、Ｆは被覆率（％）、Ｄは着色粒子の体積平均粒径（μｍ）、ρt は着色粒子の真比重、ｄは外添剤の一次粒子平均粒径（μｍ）、ρa は外添剤の真比重、およびＣは外添剤の重量ｘ（ｇ）と着色粒子の重量ｙ（ｇ）との比（ｘ／ｙ）をそれぞれ表す。）
【００２２】
本発明において、トナーの着色力を十分なものとし、高い画像濃度を得るためには、着色粒子中における顔料粒子の顔料濃度をＣ（重量％）、着色粒子の真比重をａ（ｇ／ｃｍ3 ）、着色粒子の体積平均粒径をＤ（μｍ）とした場合に、下式（２）の関係を満たすことが好ましい。
２５≦ａ・Ｄ・Ｃ≦９０    ・・・（２）
【００２３】
この有機感光層の構成としては、少なくとも電荷発生材料と結着樹脂とからなる電荷発生層、および、電荷輸送材料と結着樹脂とからなる電荷輸送層、とで構成される積層構造が好ましい。
これら有機感光層に用いられる結着樹脂としては、粘度平均分子量が５０，０００〜１００，０００の範囲にあるポリカーボネート樹脂であることが好ましい。
また、電荷輸送層中における電荷輸送材料ｓと結着樹脂ｔとの重量比（ｓ：ｔ）としては、２５：７５〜６０：４０の範囲であることが好ましい。
【００２４】
また、潜像担持体を外添剤付着からより完全に保護し、耐久性を著しく向上させるには、有機感光層の表面に、さらに表面被覆層を設けることが好ましく、潜像担持体の性能を長期間維持するために、有機感光層の層厚としては、５μｍ以上であることが好ましい。
【００２５】
【発明の実施の形態】
本発明の画像形成方法を工程毎に分けて詳細に説明する。
［潜像形成工程］
本発明において潜像形成工程とは、潜像担持体に静電潜像を形成する工程である。
静電潜像は、レーザー光学系やＬＥＤアレイなどの露光手段により潜像担持体表面に像様露光することにより形成されるものであり、従来より公知の手段および方法を適用することができる。
【００２６】
本発明において潜像担持体としては、回転ドラム状、シート状、プレート状等の形状を有し、少なくとも有機感光層を設けてなる有機感光体（ＯＰＣ）を用いる。有機感光体は、安価で製造性および廃棄性の点で優れている。
【００２７】
本発明においては、外添剤付着による各種問題、即ちクリーニング不良を生じたり、さらには画像欠陥や、潜像担持体表面を傷つけてしまう等の問題を解消することが望まれる。本発明では、トナーの潜像担持体への供給量を低減させることが可能なトナーを用いており、さらに有機感光層上に付着した外添剤をクリーニング工程で有効に除去すべく、潜像担持体として有機感光体（ＯＰＣ）を用いる。
【００２８】
すなわち、有機感光体のように表面硬度が相対的に低い潜像担持体では、外添剤が表面に付着してしまったような場合でも、クリーニングブレードと外添剤によって、有機感光層がある程度摩耗することにより、同時に付着した外添剤も除去され堆積することがなく、長期にわたり画像欠陥の発生を防止することができる。
【００２９】
また、有機感光層表面にさらに表面被覆層を設けることも可能であり、この表面被覆層により表面摩耗の程度を好適な範囲に調整することが可能となる。さらに、表面被覆層を外添剤が付着し難い構成とすることにより、より完全に外添剤付着の影響を防止することができ、また、有機感光層を外添剤や、その他酸化性ガス、湿気等から完全に保護し得るため、特に好ましい。
【００３０】
以下に有機感光体の構成について詳細に説明する。
＜有機感光体（ＯＰＣ）の構成＞
本発明に好ましく用いられる有機感光体は、導電性支持体表面に、少なくとも有機感光層を設けてなる。
【００３１】
１．導電性支持体
本発明において、好ましく用いられる導電性支持体としては、従来から電子写真感光体の導電性支持体として使用されている如何なる素材も使用することができ、不透明または実質的に透明であるものが使用できる。例えば、アルミニウム、ニッケル、クロム、ステンレス鋼等の金属類、アルミニウム、チタン、ジルコニウム、ニッケル、クロム、ステンレス鋼、金、白金、酸化銀、酸化インジウム、ＩＴＯ等の薄膜を設けたプラスチックフィルム、ガラスおよびセラミックス等、あるいは導電性付与剤を塗布または含浸させた紙、プラスチックフィルム、ガラスおよびセラミックス等を挙げることができる。導電性支持体の形状は、ドラム状、シート状、プレート状等、使用目的に合わせて適宜選択することができる。
【００３２】
また、導電性支持体の表面は、必要に応じてかつ画質に影響のない範囲で、各種の処理を行うことができる。例えば、表面の酸化処理（陽極酸化処理等）、薬品処理、液体ホーニング、砂目立て等による粗面化処理や、その他薬品処理、着色処理等を行うことができる。導電性支持体表面の酸化処理や粗面化処理は、導電性支持体の表面を粗面化するのみならず、その上に塗布される層の表面をも粗面化し、露光用光源としてレーザー等の可干渉光源を用いた場合に問題となる導電性支持体表面および／または積層膜界面での正反射による干渉縞の発生を防止するという効果を発揮し得る。
【００３３】
導電性支持体と有機感光層との間には、必要に応じて下引き層を設けてもよい。下引き層は、導電性支持体からの不必要な電荷の注入を阻止するために有効なものであり、有機感光体の帯電性を向上させる作用を有している。さらに、有機感光層と導電性支持体との接着性を向上させる作用も有している。
【００３４】
この下引き層に用いる結着樹脂は、ポリエチレン樹脂、ポリプロピレン樹脂、アクリル樹脂、メタクリル樹脂、ポリアミド樹脂、塩化ビニル樹脂、酢酸ビニル樹脂、フェノール樹脂、ポリカーボネート樹脂、ポリウレタン樹脂、ポリイミド樹脂、塩化ビニリデン樹脂、ポリビニルアセタール樹脂、塩化ビニル−酢酸ビニル共重合体、ポリビニルアルコール樹脂、水溶性ポリエステル樹脂、ニトロセルロース、カゼイン、ゼラチン、ポリグルタミン酸、澱粉、スターチアセテート、アミノ澱粉、ポリアクリル酸、ポリアクリルアミド、ジルコニウムキレート化合物、チタニルキレート化合物、チタニルアルコキシド化合物、有機チタニル化合物、シランカップリング剤等の公知の材料を用いることができ、これらの材料は単独で、または２種以上を混合して用いることができる。
【００３５】
また、この下引き層には、酸化チタン、酸化ケイ素、酸化ジルコニウム、チタン酸バリウム、シリコーン樹脂等の微粒子を配合することができる。
下引き層の乾燥膜厚としては、０．０１〜１０μｍの範囲が適当であり、より好ましくは０．０５〜２μｍの範囲である。
下引き層の塗布方法としては、ブレードコーティング法、ワイヤーバーコーティング法、スプレーコーティング法、浸漬コーティング法、ビードコーティング法、エアーナイフコーティング法、カーテンコーティング法等の通常の方法を用いることができる。
【００３６】
２．有機感光層
本発明において、有機感光層の構成としては、少なくとも電荷発生材料および結着樹脂からなる電荷発生層、および、少なくとも電荷輸送材料および結着樹脂からなる電荷輸送層、とで構成される積層構造が挙げられる。但し、この構成に限定されるものではなく、単層構造の有機感光層であってもよい。
【００３７】
また、耐久性を考慮して、特に後述の表面被覆層が存在しない場合には、クリーニング工程においてクリーニングブレード等で有機感光層に付着した外添剤を除去するに際し、ある程度有機感光層自体を磨耗させて、清浄な表面状態を保つべく、有機感光層の層厚としては、ある程度厚膜とする必要があり、５μｍ以上とすることが好ましい。５μｍ未満では、磨耗により十分な耐久性が得られにくいからである。有機感光層の層厚としては、より好ましくは、１０μｍ以上である。一方、製造適性の観点より、有機感光層の層厚としては、２，０００μｍ以下であることが好ましく、より好ましくは１，０００μｍ未満であり、さらに好ましくは５００μｍ未満である。
【００３８】
次に、有機感光層の具体的な構成を説明する。
積層構造の有機感光層は、電荷輸送層および電荷発生層からなるが、電荷輸送層および電荷発生層の積層順序としては、いずれが上層であっても良く、さらにそれぞれが積層された構成であってもよい。
積層型の有機感光層における電荷発生層は、少なくとも電荷発生材料および結着樹脂から形成される。
【００３９】
電荷発生材料としては、非晶質セレン、結晶性セレン−テルル合金、セレン−ヒ素合金、その他セレン化合物およびセレン合金、酸化亜鉛、酸化チタン等の無機系光導電性材料、フタロシアニン系化合物、スクアリリウム系化合物、アントアントロン系化合物、ペリレン系化合物、アゾ系化合物、アントラキノン系化合物、ピレン系化合物、ピリリウム塩、チアピリリウム塩等の有機顔料あるいは染料が用いられる。これらの中でもフタロシアニン系化合物は光感度が高い為好適であり、具体的には、無金属フタロシアニン、オキシチタニウムフタロシアニン、ハロゲン化ガリウムフタロシアニン、ヒドロキシガリウムフタロシアニン、ハロゲン化錫フタロシアニンが好ましい。
【００４０】
特に、Ｘ線回折スペクトルにおけるブラッグ角（２ｑ±０．２°）の７．４°、１６．６°、２５．５°、２８．３°に強い回折ピークを持つ特定の結晶形を有するクロロガリウムフタロシアニン、あるいは、Ｘ線回折スペクトルにおけるブラッグ角（２ｑ±０．２°）の７．５°、９．９°、１２．５°、１６．３°、１８．６°、２５．１°、２８．３°に強い回折ピークを持つ特定の結晶形を有するヒドロキシガリウムフタロシアニンは、可視光から近赤外光の広い領域の光に対して高い電荷発生効率を有しており、特に好ましいものである。
【００４１】
電荷発生層の結着樹脂としては、ポリビニルブチラール樹脂、ポリビニルホルマール樹脂、部分変性ポリビニルアセタール樹脂、ポリカーボネート樹脂、ポリエステル樹脂、アクリル樹脂、ポリ塩化ビニル樹脂、ポリスチレン樹脂、ポリビニルアセテート樹脂、塩化ビニルー酢酸ビニル共重合体、シリコーン樹脂、フェノール樹脂、ポリ−Ｎ−ビニルカルバゾール樹脂等が挙げられる。
【００４２】
これらの結着樹脂は、単独あるいは２種以上混合して用いることができる。電荷発生層の結着樹脂として、以上に幾つかの好ましい材料を挙げたが、本発明においては、これらに限定されるものではない。
【００４３】
電荷発生材料と結着樹脂との配合比（重量比）は、１０：１〜１：１０の範囲が好ましく、より好ましくは１０：２〜２：１０の範囲である。電荷発生層は、電荷発生材料と結着樹脂とを適当な溶剤に溶解、分散した塗布液を調製し、該塗布液を導電性支持体上、あるいは、導電性支持体上に形成された後述の電荷輸送層の上に塗布した後、加熱乾燥することにより形成することができる。
【００４４】
塗布液調製時に用いる溶剤としては、メタノール、エタノール、ｎ−プロパノール、ｎ−ブタノール、ベンジルアルコール、メチルセロソルブ、エチルセロソルブ、アセトン、メチルエチルケトン、シクロヘキサノン、酢酸メチル、酢酸ｎ−ブチル、ジオキサン、テトラヒドロフラン、メチレンクロライド、クロロホルム等の通常の有機溶剤を、単独あるいは２種以上混合して用いることができる。
【００４５】
塗布方法としては、ブレードコーティング法、ワイヤーバーコーティング法、スプレーコーティング法、浸漬コーティング法、ビードコーティング法、エアーナイフコーティング法、カーテンコーティング法等の通常の方法を採用することができる。電荷発生層の乾燥膜厚は、一般的には０．１〜５μｍが適当であり、より好ましくは０．２〜２．０μｍである。
【００４６】
積層型の有機感光層における電荷輸送層は、少なくとも電荷輸送材料および結着樹脂から形成される。なお、高分子の電荷輸送材料（以下、「高分子電荷輸送材料」という）単独からなる構成も存在するが、この場合高分子電荷輸送材料は、電荷輸送材料および結着樹脂双方の役割を担うものとなる。本発明において「電荷輸送材料および結着樹脂」といった場合には、高分子電荷輸送材料単独のものをも含む概念とする。
【００４７】
電荷輸送材料としては、ｐ−ベンゾキノン、クロラニル、ブロマニル、アントラキノン等のキノン系化合物、テトラシアノキノジメタン系化合物、２，４，７−トリニトロフルオレノン等のフルオレノン化合物、キサントン系化合物、ベンゾフェノン系化合物、シアノビニル系化合物、エチレン系化合物等の電子吸引性物質、トリフェニルアミン系化合物、ベンジジン系化合物、アリールアルカン系化合物、アリール置換エチレン系化合物、スチルベン系化合物、アントラセン系化合物、ヒドラゾン系化合物などが挙げられる。これらの電荷輸送材料は、単独または２種以上混合して用いることができる。
これらの電荷輸送材料は、単独または２種以上混合して用いることができる。
【００４８】
電荷輸送層の結着樹脂としては、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アクリル樹脂、スチレン−アルキッド樹脂、ポリ−Ｎ−ビニルカルバゾール、ポリシランなどの公知の樹脂を用いることができる。
【００４９】
なかでも、粘度平均分子量が５０，０００〜１００，０００の範囲にあるポリカーボネート樹脂は、感光層の摩耗性や製造性の観点より、特に好ましい。電荷輸送層の結着樹脂として用い得るポリカーボネート樹脂のさらに好ましい粘度平均分子量としては、５５０００〜９５０００の範囲である。粘度平均分子量が低すぎると摩耗しやすくなり、一方、高すぎると製造性が悪化する傾向がある。
【００５０】
一方、高分子電荷輸送材料としては、ポリ−Ｎ−ビニルカルバゾール、ポリシランなどの電荷輸送性を有する公知のものを用いることができる。例えば、米国特許第４，８０１，５１７号明細書等に示されているポリエステル系高分子電荷輸送材料は、高い電荷輸送性を有しており、好ましいものである。
【００５１】
電荷輸送層には、帯電装置で発生するオゾン等の酸化性ガスによる劣化を防止する目的で、酸化防止剤を添加してもよい。たとえ後述の表面被覆層があったとしても、酸化性ガスが表面保護層を透過して電荷輸送層まで浸入することがあり、これによる酸化劣化を防止するため酸化防止剤を添加することが好ましい。
【００５２】
酸化防止剤としては、ヒンダードフェノール系あるいはヒンダードアミン系のものが望ましく、有機イオウ系酸化防止剤、フォスファイト系酸化防止剤、ジチオカルバミン酸塩系酸化防止剤、チオウレア系酸化防止剤、ベンズイミダゾール系酸化防止剤、などの公知の酸化防止剤を用いてもよい。
これら酸化防止剤の添加量としては、電荷輸送層の全固形分の１５重量％以下が望ましく、１０重量％以下がさらに望ましい。
【００５３】
電荷輸送材料ｓと結着樹脂ｔとの配合比（重量比ｓ：ｔ）は、１０：９０〜７０：３０の範囲が好ましく、より好ましくは２５：７５〜６０：４０の範囲である。電荷輸送層は、電荷輸送材料と結着樹脂と、さらに必要に応じて酸化防止剤とを適当な溶剤に溶解、分散した塗布液を調製し、該塗布液を導電性支持体上、あるいは、導電性支持体上に形成された電荷発生層の上に塗布した後、加熱乾燥することにより形成することができる。
【００５４】
塗布液調製時に用いる溶剤としては、ベンゼン、トルエン、キシレン、クロロベンゼン等の芳香族炭化水素類、アセトン、２−ブタノン等のケトン類、塩化メチレン、クロロホルム、塩化エチレン等のハロゲン化脂肪族炭化水素類、テトラヒドロフラン、エチルエーテル、ジオキサン等の環状もしくは直鎖状のエーテル類等の通常の有機溶剤を、単独あるいは２種以上混合して用いることができる。
【００５５】
電荷輸送層の塗布方法は、電荷発生層で挙げたものと同じ公知の方法を採用することができる。電荷輸送層の乾燥膜厚は５〜５０μｍであり、好ましくは１０〜４０μｍである。
【００５６】
３．表面被覆層
有機感光層の表面には、潜像担持体を外添剤付着からより完全に保護し、さらに、酸化性ガス、湿気等から完全に保護し、耐久性を著しく向上させるために、表面被覆層を設けることが好ましい。表面被覆層としては、絶縁性樹脂保護層、あるいは絶縁性樹脂の中に抵抗調整剤を添加した低抵抗保護層がある。低抵抗保護層の場合には、例えば絶縁性樹脂中に導電性微粒子を分散した層が挙げられる。導電性微粒子として電気抵抗が１０9 Ω・ｃｍ以下で白色、灰色もしくは青白色を呈する個数平均粒径（Ｄ50）が０．３μｍ以下が好ましく、より好ましくは０．１μｍ以下の微粒子であり、例えば、酸化モリブデン、酸化タングステン、酸化アンチモン、酸化錫、酸化チタン、酸化インジウム、酸化錫とアンチモンあるいは酸化アンチモンとの固溶体の担体またはこれらの混合物、あるいは単一粒子中にこれらの金属酸化物を混合したもの、あるいは被覆したものが挙げられる。なかでも、酸化錫、酸化錫とアンチモンあるいは酸化アンチモンとの固溶体は電気抵抗を適切に調節することが可能で、かつ、保護層を実質的に透明にすることが可能であるので、好ましく用いられる（特開昭５７−３０８４７号、特開昭５７−１２８３４４号参照）。
【００５７】
絶縁性樹脂としては、ポリアミド、ポリウレタン、ポリエステル、エポキシ樹脂、ポリケトン、ポリカーボネート等の縮合樹脂や、ポリビニルケトン、ポリスチレン、ポリアクリルアミドのようなビニル重合体等が挙げられる。
【００５８】
表面被覆層の構成成分として、さらに必要に応じてグリコール化合物、ビスフェノール化合物等のヒドロキシ基を有する化合物も好適に用いられる。
【００５９】
これらのヒドロキシ基を有する化合物としては、分子内に２個以上のヒドロキシ基を有し、イソシアネートと重合可能なものの中から自由に選択でき、例えば、エチレングリコール、プロピレングリコール、ブタンジオール、ポリエチレングリコール、などが挙げられる。
【００６０】
ヒドロキシ基を有する化合物の他の例として、アクリルポリオールおよびそのオリゴマ、ポリエステルポリオールおよびそのオリゴマーなどの反応性ヒドロキシ基を有する各種ポリマーおよびオリゴマーを用いることもできる。
【００６１】
［現像剤層形成工程］
本発明において現像剤層形成工程とは、潜像担持体に対向して配置された現像剤担持体の表面にトナーとキャリアとからなる現像剤層を形成せしめる工程である。
現像剤担持体の表面に形成される現像剤層は、現像剤担持体表面に磁性キャリアがブラシ状に形成されてなる、いわゆる磁気ブラシにトナーが付着することにより形成される。
以下、トナーとキャリアとに分けて説明する。
【００６２】
Ａ．トナー
本発明に用いられるトナーは、以下の構成を有するトナーである。
少なくとも結着樹脂および着色剤を含有する着色粒子からなり、かつ、
（ａ）着色粒子の体積平均粒径が２．０〜５．０μｍであり、１．０μｍ以下の着色粒子が２０個数％以下であり、５．０μｍを超える着色粒子が１０個数％以下であり、
（ｂ）着色剤が顔料粒子であり、該顔料粒子の分散粒子平均粒径が、円相当径で０．３μｍ以下であり、
（ｃ）温度２０℃、湿度５０％環境下におけるトナーの帯電量をｑ（ｆＣ）、トナーの粒径をｄ（μｍ）と表した場合に、ｑ／ｄ値の度数分布におけるピーク値及ボトム値がとも  に正又はともに負であって、ピーク値の絶対値が１．０以下であり、かつ、ボトム値の絶対値が０．００５以上であり、
（ｄ）着色粒子中における顔料粒子の顔料濃度をＣ（重量％）、着色粒子の真比重をａ（ｇ／ｃｍ３）、着色粒子の体積平均粒径をＤ（μｍ）とした場合に、下式（２）の関係を満たす、
２５≦ａ・Ｄ・Ｃ≦９０    ・・・（２）
ことを特徴とするトナー。
【００６３】
以下、本発明に用いられるトナーについて、本発明に特徴的な構成と、その他の構成とに分けて、詳細に説明する。
＜本発明に特徴的な構成＞
（ａ）着色粒子の粒径および粒度分布
既述の如く、細線の再現性や階調性の向上を達成する上で、着色粒子の体積平均粒径としては少なくとも５．０μｍ以下であることが必須となる。５．０μｍを超えると、粗大粒子の比率が大きくなり細線再現性や階調性が低下する。なお、本発明でいう「細線の再現性」とは、主として３０〜６０μｍ、好ましくは３０〜４０μｍの幅の細線を忠実に再現可能か否かを意味し、さらに同程度の径のドットを再現し得るかについても考慮に入れたものである。
【００６４】
一方、着色粒子の体積平均粒径の下限値としては、２．０μｍ以上とすることが必須となる。２．０μｍ未満であると、トナーとしての粉体流動性、現像性、あるいは転写性が悪化し、感光体表面に残留するトナーのクリーニング性が低下する等、粉体特性低下に伴う種々の不具合が生じてくる可能性があるからである。
【００６５】
以上を考慮して、着色粒子の体積平均粒径の範囲としては２．０〜５．０μｍであり、好ましくは２．０〜４．５μｍ、より好ましくは２．０〜４．０μｍ、さらに好ましく２．０〜３．５μｍである。本発明において、体積平均粒径の範囲を以上のような範囲にすることにより、得られる画像の細線再現性や階調性の向上が達成できるとともに、潜像担持体である有機感光体上に形成されるべきトナー画像のトナー重量を低く抑えることができ、有機感光体の汚れあるいは摩耗を抑制することができる。
【００６６】
本発明においては、さらに着色粒子の粒度分布を規定する。具体的には、全着色粒子中、１．０μｍ以下の着色粒子が２０個数％以下であり、５．０μｍを超える着色粒子が１０個数％以下であるような粒度分布とすることが必須となる。
【００６７】
全着色粒子中１．０μｍ以下の着色粒子が２０個数％を超えると、非画像部のカブリが発生し易く、またクリーニング不良も生じ易くなる。さらに好ましくは、全着色粒子中１．０μｍ以下の着色粒子が１０個数％以下である。
【００６８】
一方、全着色粒子中５．０μｍを超える着色粒子が１０個数％を超えると、本発明の目的とするところの細線再現性の向上が達成できなくなってしまう。さらに好ましくは、全着色粒子中５．０μｍを超える着色粒子が５個数％以下である。
【００６９】
以上のように、着色粒子の体積平均粒径とともに粒度分布をも適切な範囲に調整することにより、有機感光体の表面に形成される静電潜像の鈍りを原因とする画像乱れを防止し得るに適切な帯電量分布（具体的には後述のｑ／ｄ値）のトナーを容易に得ることができる。また、着色粒子の粒度分布を以上の如く適切に調整すると、現像工程における現像ニップ部でのトナーと有機感光体との非静電的な付着力が適度に制御され、一旦有機感光体上に付着したトナーは、現像ニップ部の直後、現像電界が弱くなるに従いトナーの逆飛翔が起こりにくく、画像のキレがよくなり、画像の乱れが生じにくい。
さらに、転写工程においても着色粒子の粒度分布を適切なものとすることにより、転写ニップ部を通過した画像のトナー飛散が有効に防止され画像の乱れが生じにくい。
【００７０】
また、着色粒子の粒度分布の大粒径側を規定するパラメーターとして、本発明においては５．０μｍを超える着色粒子の個数％を用いたが、基準とする粒径を他の数値で規定することもできる。具体的には４．０μｍを基準の粒径とした場合、全着色粒子中、４．０μｍ以下の着色粒子が７５個数％以上であることが好ましい。なお、本発明のトナーにおける着色粒子の体積平均粒径や粒度分布の状況から見て、全着色粒子中４．０μｍ以下の着色粒子が７５個数％以上である場合には、５．０μｍを超える着色粒子は、一般に１０個数％以下となる。
【００７１】
本発明におけるトナー中の着色粒子の粒度分布としては、本発明の効果をより一層完全ならしめるべく、さらに全着色粒子中、１．０〜２．５μｍの着色粒子が５〜５０個数％であることが好ましく、より好ましくは１０〜４５個数％である。１．０〜２．５μｍの着色粒子が５０個数％を超えると現像時により大径側の着色粒子が選択的に消費される選択現像が生じやすく、１．０〜２．５μｍの比較的小径の着色粒子が消費されにくくなり、多数枚複写時のカブリやクリーニング不良といった不具合を起こしやすくなるため好ましくない。一方、１．０〜２．５μｍの着色粒子が５個数％未満であると微小ドットの再現性が低下しやすいため、好ましくない。
【００７２】
このような粒度分布の着色粒子を得るためには、粉砕法で得る場合には粉砕および分級の条件を、重合法で得る場合には重合条件を、それぞれ適宜設定すればよい。通常の粉砕法で出来る限り粒径を小さくしようとすると、過粉砕が生じにくくなり、本発明における着色粒子の粒度分布に近い粉砕物が得られ、分級機を使用して粒度分布を調整する必要がほとんどなく、また、粒度分布調整の必要があるとしても、除去する粉砕物の量が少ないため、粉砕法によることが製造の低コスト化の観点より好ましい。
【００７３】
なお、着色粒子の粒度分布は種々の方法で測定できるが、本発明においてはコールターカウンターＴＡ２型（コールター社製）を用い、アパーチャー径を５０μｍとして測定を行い、１μｍ以下の着色粒子の個数分布を測定する時のみアパーチャー径を３０μｍとして測定を行った。
【００７４】
具体的には、塩化ナトリウム水溶液（１０ｇ／リットル）中に分散液（界面活性剤：トリトンＸ１００）２〜３滴と測定試料を加え、超音波分散機で１分間分散処理を行った後、上記装置を用いて測定を実施した。
【００７５】
（ｂ）着色剤
本発明に用いられるトナーにおいては、画像の単位面積当たりのトナーの重量を低減させても、十分な画像濃度が達成でき、画像の耐水性、耐光性、あるいは耐溶剤性を確保するために、着色粒子に含まれる着色剤としては、着色力が高く、耐水性、耐光性、あるいは耐溶剤性に優れた顔料粒子を用いる。
【００７６】
（ｃ）帯電量ｑと粒径ｄとの関係（ｑ／ｄ値）
本発明におけるトナーは、個々の着色粒子の帯電状態を適切にコントロールすることが重要となる。即ち、トナー全体としての帯電量ではなく、トナーの粒子個々の帯電状態が、得られる画像に大きな影響を与える。一方、トナーの粒子個々の粒径も画質に大きな影響を与えるため、トナーの粒子個々の帯電量の度数分布のみを規定したのでは、画質との関係を十分に説明できない。そこで、本発明に用いられるトナーにおいては、トナーの粒子個々の帯電量と粒径との関係を適正なものに規定している。
【００７７】
即ち、本発明においては、温度２０℃、湿度５０％環境下におけるトナーの帯電量をｑ（ｆＣ）、トナーの粒径をｄ（μｍ）と表した場合に、ｑ／ｄ値の度数分布における、ピーク値が１．０以下であり、かつ、ボトム値が０．００５以上であることが必須となる。なお、ｑ／ｄ値としては、正帯電トナーの場合には、上記数値規定がそのまま適用されるが、負帯電トナーの場合には、トナーの帯電量ｑ（ｆＣ）の値を正負逆転させた後に、上記数値規定が適用される。
【００７８】
温度２０℃、湿度５０％環境下を帯電量の測定環境としたのは、一般に室温とされる標準的な環境での帯電量を規定することが、本発明の目的とする各種性能を達成する上で最適であるためである。即ち、かかる標準的な環境で上記条件を満たすようなトナーは、多少環境条件が異なってきた場合にも、本発明の目的とするところの高画質を得る上での適切な帯電量分布を大きく外れるものではなく、極めて安定的に高性能を発揮し得る。勿論、より高温高湿や低温低湿環境において、上記帯電量分布であるようなトナーであることが好ましいことは、いうまでもない。
【００７９】
個々のトナーについて、ｑ／ｄ値を測定し、その度数分布をグラフにした場合、上限値および下限値のある大略正規分布になる。本発明において、このグラフの頂点となる点のｑ／ｄ値をピーク値、下限値（負帯電トナーの場合には、正負逆転させた後における下限値）となる点のｑ／ｄ値をボトム値とする。
【００８０】
本発明に用いられるトナーにおいては、このｑ／ｄ値の度数分布における、ピーク値が１．０以下であることが必須であり、好ましくは０．８０以下、より好ましくは０．７０である。ピーク値が１．０を超えると、度数分布が狭くなるように設定したとしても、キャリアや感光体表面に対するトナーの付着力が大きくなるため現像性や転写性が悪化し画像濃度が低下したり、さらには、感光体表面に残留するトナーのクリーニング性が低下したりする可能性がある。また、ピーク値が１．０を超え、かつ電荷分布が広くなるように設定した場合には、上記同様の問題の他、個々のトナーの帯電性のばらつきが大きくなるため、現像性や転写性が不均一となる可能性がある。
【００８１】
現像工程における現像ニップ部で起こるトナーの飛翔および逆飛翔は、現像電界の作用を受けてのことであるが、ｑ／ｄ値を以上のように低く抑えた場合、現像ニップ部の直後、現像電界が弱くなるに従い、トナーの飛翔が起こりにくくなる。一方、トナーの粒度分布を既述の如く適切に調整すると、トナーと有機感光体との非静電的な付着力が適度に制御され、一旦有機感光体上に付着したトナーは、現像ニップ部の直後、現像電界が弱くなるに従い、トナーの逆飛翔も起こりにくくなる。従って、現像ニップ部を通過した画像、特にそのエッジ部分では、トナーの飛翔が現像電界が弱くなるとすぐに終了してしまうため、画像のキレがよくなり、画像の乱れが生じにくい。
【００８２】
さらに、転写工程においてもトナーのｑ／ｄ値および粒度分布を適切なものとすることにより、転写ニップ部を通過した画像、特にそのエッジ部分で、トナー飛散が有効に防止され画像の乱れが生じにくい。
【００８３】
一方、ｑ／ｄ値が０に近づき過ぎたり、正負逆の値となったり（即ち、逆極性トナー）すると、画像部に抜けが生じたり、非画像部にカブリが生じる場合がある。従って、ｑ／ｄ値の度数分布における、ボトム値を一定以上の値に保つことが望まれ、具体的には０．００５以上であることが必須となり、好ましくは０．０１以上、より好ましくは０．０２以上、さらに好ましくは０．０２５以上である。
【００８４】
なお、上記ｑ／ｄ値の度数分布における、上限値（負帯電トナーの場合には、絶対値における上限値）となる値については、特に規定する必要はない。ｑ／ｄ値の度数分布は、既述の如く大略正規分布を示すものであり、ピーク値およびボトム値を規定すれば、上限値は自ずと定まってくるからである。
【００８５】
ｑ／ｄ値の度数分布は、例えば特開昭５７−７９９５８号公報に示すチャージスペクトログラフ法（以下、「ＣＳＧ法」という）により測定することができる。以下、具体的な測定方法について説明する。
【００８６】
図１は、ＣＳＧ法によりｑ／ｄ値の度数分布を測定するための測定装置１０の概略斜視図である。測定装置１０は、円筒状の胴部１２と、その下側開口部を閉塞するフィルター１４と、上側開口部を閉塞するメッシュ１６と、メッシュ１６の中央から胴部１２内部へ突出させたサンプル供給筒１８と、胴部１２の下側開口部から空気を吸引する吸引ポンプ（不図示）と、胴部１２の側面から電場Ｅを与える電場発生装置（不図示）とからなる。
【００８７】
吸引ポンプは、胴部１２の下側開口部のフィルター１４を介して、フィルター１４の全面に均一に、胴部１２内側の空気を吸引するように設定されている。それに伴い上側開口部のメッシュ１６から空気が流れ込み、胴部１２内側には、垂直下方向に一定の空気流速Ｖａの層流が生ずる。さらに電場発生装置により、空気流と直交する方向に均一かつ一定の電場Ｅが与えられている。
【００８８】
以上のような状態とした胴部１２の内部に、サンプル供給筒１８から測定対象となるトナーの粒子を徐々に投下する（落下させる）。サンプル供給筒１８先端のサンプル出口２０から出てきたトナーの粒子は、電場Ｅの影響を受けなければ、空気の層流の影響を受けつつ垂直下方向に飛行し、フィルター１４の中心Ｏに到達する（このとき、サンプル出口２０とフィルター１４との距離ｋがトナーの直進飛行距離となる）。フィルター１４は粗目のポリマーフィルター等からなり、空気は十分に通すが、トナーの粒子は透過することなく、フィルター１４上に残る。しかし電荷を帯びたトナーの場合は、電場Ｅの影響を受け、中心Ｏよりも電場Ｅの進行方向に位置がずれてフィルター１４上に到達する（図１中の点Ｔ）。この点Ｔと中心Ｏとの距離（変位）ｘを測定し、その度数分布を求めることにより、ｑ／ｄ値の度数分布を求めることができる（本発明において、実際には、画像解析によりピーク値とボトム値を直接求めた。）。
【００８９】
より具体的に説明すると、上記のようにして測定装置１０により得られた変位ｘ（ｍｍ）と、トナーの帯電量ｑ（ｆＣ）と、トナーの粒径ｄ（μｍ）との関係は、下式（５）により表される。
ｑ／ｄ  ＝  （３πηＶａ／ｋＥ）×ｘ    ・・・（５）
式（５）中、ηは空気の粘度（ｋｇ／ｍ・ｓｅｃ．）、Ｖａは空気流速（ｍ／ｓｅｃ．）、ｋはトナーの直進飛行距離（ｍ）、Ｅは電場（Ｖ／ｍ）をそれぞれ表す。
【００９０】
本発明においては、式（５）の各条件が、以下の数値になるように、図１に示す測定装置１０の各条件を設定して測定を行っている。
空気の粘度η＝１．８×１０-5（ｋｇ／ｍ・ｓｅｃ．）
空気流速Ｖａ＝１（ｍ／ｓｅｃ．）
トナーの直進飛行距離ｋ＝１０（ｃｍ）
電場Ｅ＝１９０Ｖ／ｃｍ
【００９１】
上記値を式（５）に代入すると以下のようになる。
ｑ（ｆＣ）／ｄ（μｍ）  ≒  ０．０９・ｘ
【００９２】
測定対象となるトナーの粒子をサンプル供給筒１８に投下するに際し、該トナーは予め帯電させておく必要がある。トナーのｑ／ｄ値が上記度数分布となる必要があるのは、実際に静電潜像を現像するに際してであり、測定対象となるトナーをキャリアと混合した二成分系現像剤とした上で、装置条件に類似した条件で振とう等を行い、これをｑ／ｄ値の度数分布の測定に供するのが本発明の趣旨にかなうものである。
【００９３】
従って、本発明においては、測定対象となる静電潜像現像用トナーの粒子の帯電条件を以下に示すように規定した（勿論、実際に静電潜像を現像する際のトナーを装置等から直接サンプリングして測定したものが、上記ｑ／ｄ値の度数分布の条件を満たすことがより好ましい）。
【００９４】
本発明においては、トナーとキャリアとからなる、実際に使用する静電潜像現像剤をガラスビンに入れ、ターブラ振とう機にて２分間攪拌して帯電させたものをｑ／ｄ値の度数分布の測定に供した。
【００９５】
このようにして、ｑ／ｄ値の度数分布を求めることができる。勿論、本発明において、ｑ／ｄ値の度数分布は以上のようなＣＳＧ法以外の方法によっても求めることができるが、ＣＳＧ法によれば誤差の少ないものとなる。
【００９６】
（ｄ）外添剤
本発明に用いられるトナーにおいては、帯電制御を目的とした外添剤を添加することが好ましい。特に、既述のｑ／ｄ値を適切に調整するのに外添剤の添加は極めて有効となる。
外添剤として使用可能な無機微粉末の材料としては、酸化チタン、酸化スズ、酸化ジルコニウム、酸化タングステン、酸化鉄などの金属酸化物、窒化チタンなどの窒化物、酸化ケイ素、チタン化合物などが挙げられる。外添剤の添加量としては、着色粒子１００重量部に対して、好ましくは０．０５〜１０重量部であり、より好ましくは０．１〜８重量部である。
【００９７】
トナーに上記無機微粉末を添加する方法としては、例えば、ヘンシェルミキサーに無機微粉末と着色粒子とを入れ、混合するという従来公知の方法を採用することができる。
【００９８】
さらに本発明に用いられるトナーにおいては、粉体流動性や粉体付着性等の粉体特性を良好なものとし、転写効率および帯電性の低下を防止し、環境依存性を緩和するために、また、既述のｑ／ｄ値を適切に調整するために、外添剤として、少なくとも３０ｎｍ以上２００ｎｍ以下の一次粒子平均粒径を有する超微粒子の１種以上と、５ｎｍ以上３０ｎｍ未満の一次粒子平均粒径を有する極超微粒子の１種以上とを用いることが好ましい。
【００９９】
超微粒子は、着色粒子同士、あるいは、着色粒子と潜像担持体またはキャリアとの付着力を低減させ、現像性、転写性、あるいはクリーニング性の低下を防止する働きがある。超微粒子の平均一次粒子径は、３０ｎｍ以上２００ｎｍ以下、より好ましくは３５ｎｍ以上１５０ｎｍ以下、さらに好ましくは３５ｎｍ以上１００ｎｍ以下である。２００ｎｍを超えるとトナーから脱離しやすくなり、付着力低減効果が発揮できなくなる。一方、３０ｎｍ未満では、後述の極超微粒子の働きをするものとなってしまう。
【０１００】
極超微粒子は、トナー（着色粒子）の流動性を向上させ、凝集度を低下させるとともに、熱凝集の抑制等の効果より環境安定性の向上に寄与する。極超微粒子の平均一次粒子径は、５ｎｍ以上３０ｎｍ未満、より好ましくは５ｎｍ以上２９ｎｍ未満、さらに好ましくは１０ｎｍ以上２９ｎｍ以下である。５ｎｍ未満であるとトナーが受けるストレスにより着色粒子表面に埋没しやすい。一方、３０ｎｍ以上では、前述の超微粒子の働きをするものとなってしまう。なお、本明細書において「一次粒子径」とは球相当の一次粒子径をいう。
【０１０１】
超微粒子としては、疎水化された酸化ケイ素、酸化チタン、酸化スズ、酸化ジルコニウム、酸化タングステン、酸化鉄などの金属酸化物、窒化チタンなどの窒化物、チタン化合物からなる微粒子が挙げられ、疎水化された酸化ケイ素からなる微粒子であることが好ましい。疎水化は、疎水化処理剤により処理することにより為され、疎水化処理剤としてはクロロシラン、アルコキシシラン、シラザン、シリル化イソシアネートのいずれも使用可能である。具体的にはメチルトリクロロシラン、ジメチルジクロロシラン、トリメチルクロロシラン、メチルトリメトキシシラン、ジメチルジメトキシシラン、メチルトリエトキシシラン、ジメチルジエトキシシラン、イソブチルトリメトキシシラン、デシルトリメトキシシラン、ヘキサメチルジシラザン、ｔｅｒ−ブチルジメチルクロロシラン、ビニルトリクロロシラン、ビニルトリメトキシシラン、ビニルトリエトキシシランなどを挙げることができる。
【０１０２】
極超微粒子としては、疎水性のチタン化合物、酸化ケイ素、酸化チタン、酸化スズ、酸化ジルコニウム、酸化タングステン、酸化鉄などの金属酸化物、窒化チタンなどの窒化物からなる微粒子が挙げられ、なかでも、チタン化合物微粒子であることが好ましい。
【０１０３】
また、チタン化合物微粒子としては、高度に疎水性であり、焼成処理がないため凝集体を発生しにくく、外添時に分散性が良好であるメタチタン酸とシラン化合物との反応生成物であることが好ましい。また、その際のシラン化合物としては、トナーの帯電制御が良好であり、キャリアや感光体への付着性を低減できるアルキルアルコキシシラン化合物および／またはフルオロアルキルアルコキシシラン化合物が好ましく用いられる。
【０１０４】
メタチタン酸とアルキルアルコキシシラン化合物および／またはフルオロアルキルアルコキシシラン化合物との反応生成物であるメタチタン酸化合物としては、硫酸加水分解反応により合成されたメタチタン酸を解膠処理した後、ベースのメタチタン酸をアルキルアルコキシシラン化合物および／またはフルオロアルキルアルコキシシラン化合物とを反応させたものが好適に使用できる。メタチタン酸と反応させるアルキルアルコキシシランとしては、例えばメチルトリメトキシシラン、エチルトリメトキシシラン、プロピルトリメトキシシラン、イソブチルトリメトキシシラン、ｎ−ブチルトリメトキシシラン、ｎ−ヘキシルトリメトキシシラン、ｎ−オクチルトリメトキシシラン、ｎ−デシルトリメトキシシラン等が、また、フルオロアルキルアルコキシシラン化合物としては例えばトリフルオロプロピルトリメトキシシラン、トリデカフルオロオクチルトリメトキシシラン、ヘプタデカフルオロデシルトリメトキシシラン、ヘプタデカフルオロデシルメチルジメトキシシラン、（トリデカフルオロ−１，１，２，２−テトラヒドロオクチル）トリエトキシシラン、（３，３，３−トリフルオロプロピル）トリメトキシシラン、（ヘプタデカフルオロ−１，１，２，２−テトラヒドロデシル）トリエトキシシラン、３−（ヘプタフルオロイソプロポキシ）プロピルトリエトキシシラン等が使用可能である。
【０１０５】
超微粒子と極超微粒子との２種類の外添剤を使用することにより、両者の添加による効果を併せ持つものとなる。
【０１０６】
しかし、外添剤の添加量が全体として多過ぎると、遊離の（着色粒子に付着していない）外添剤が発生し、潜像担持体やキャリア表面が外添剤で汚染されやすくなる。また、超微粒子と極超微粒子とはともにある程度の添加量が無ければ、両者を添加することによる効果が得られない。さらに、超微粒子の量が多過ぎると粉体流動性向上効果が得られず、極超微粒子の量が多過ぎると粉体付着性向上効果が得られない。従って、外添剤の添加量を適切にコントロールしてやる必要がある。
【０１０７】
上記、外添剤を添加することによる効果の出現や、各種粉体特性の変動は、添加する外添剤の絶対量に依存するものではなく、着色粒子表面に対する被覆率に依存するものである。ここで、外添剤の着色粒子表面に対する被覆率について説明する。
【０１０８】
外添剤を一定の大きさ（直径ｄ）の真球と見立て、かつ凝集のない一次粒子が着色粒子表面上に単層で付着していると仮定した場合、着色粒子表面上に付着した外添剤の最密パッキング（最も密に並んだ状態）としては、図２に示すように１つの外添剤２２に６つの外添剤２２ａ〜２２ｆが隣接する六方最密パッキングである（図２は着色粒子表面の一部のみを拡大して示した平面図である）。
【０１０９】
このように図２に示すような状態が理想状態としての被覆率１００％であるとした場合に、すべての着色粒子の表面を被覆率１００％に被覆するのに必要な外添剤の量に対する実際の外添剤の量割合を％で表したものを、本発明にいう被覆率とする。
【０１１０】
即ち、実際の状態における、着色粒子の体積平均粒径をＤ（μｍ）、着色粒子の真比重をρt 、外添剤の一次粒子平均粒径をｄ（μｍ）、外添剤の真比重をρa 、および、外添剤の重量ｘ（ｇ）と着色粒子の重量ｙ（ｇ）との比（ｘ／ｙ）をＣとした場合に、被覆率Ｆ（％）は、
Ｆ＝Ｃ／｛２π・ｄ・ρa ／（√３・Ｄ・ρt ）｝×１００
となり、これを整理すると下式（１）の通りになる。
【０１１１】
Ｆ＝√３・Ｄ・ρt ・（２π・ｄ・ρa ）-1・Ｃ×１００  ・・・（１）
（上記式中、Ｆは被覆率（％）、Ｄは着色粒子の体積平均粒径（μｍ）、ρt は着色粒子の真比重、ｄは外添剤の一次粒子平均粒径（μｍ）、ρa は外添剤の真比重、およびＣは外添剤の重量ｘ（ｇ）と着色粒子の重量ｙ（ｇ）との比（ｘ／ｙ）をそれぞれ表す。）
【０１１２】
本発明においては、以上の式（１）で求められる着色粒子表面に対する外添剤の被覆率が、超微粒子Ｆa および極超微粒子Ｆb の双方について２０％以上であり、全外添剤の被覆率の合計が１００％以下であることが好ましい。なお、「全外添剤の被覆率の合計」とは、添加される各外添剤についての被覆率を個々に計算し、得られた各外添剤の被覆率を合計したものを指す。
【０１１３】
超微粒子の被覆率Ｆa が２０％未満であると、超微粒子を添加する効果が得られなくなる。超微粒子の被覆率Ｆa は、好ましくは２０〜８０％、さらに好ましくは３０〜６０％である。
【０１１４】
極超微粒子の被覆率Ｆb が２０％未満であると、極超微粒子を添加する効果が得られなくなる。極超微粒子の被覆率Ｆｂは、好ましくは２０〜８０％、さらに好ましくは３０〜６０％である。
【０１１５】
全外添剤の被覆率の合計が１００％を超えると、遊離の外添剤が多く発生するため、感光体やキャリア表面が外添剤で汚染されやすくなる。全外添剤の被覆率の合計は、好ましくは４０〜１００％、さらに好ましくは５０〜９０％である。
【０１１６】
超微粒子の被覆率Ｆa （％）と、極超微粒子の被覆率Ｆb （％）との関係としては、下式（４）を満たすことがより好ましい。
０．５≦Ｆb ／Ｆa ≦４．０  ・・・（４）
この範囲を外れると、超微粒子または極超微粒子を添加する効果が得られにくくなるため好ましくない。また、超微粒子または極超微粒子を添加する効果を最適なものとするためには、下式（４’）を満たすことがさらに好ましい。
０．５≦Ｆb ／Ｆa ≦２．５  ・・・（４’）
【０１１７】
トナーに上記超微粒子および極超微粒子を添加する方法としては、例えば、ヘンシェルミキサーに超微粒子、極超微粒子および着色粒子を入れ、混合するという従来公知の方法を採用することができる。
【０１１８】
〔その他の構成〕
（ｉ）着色粒子
本発明に用いられるトナーにおいて、着色粒子は、少なくとも結着樹脂および着色剤を含有する。
【０１１９】
着色粒子に含有される結着樹脂は、ガラス転移点が５０〜８０℃であることが好ましく、より好ましくは５５〜７５℃である。ガラス転移点が５０℃未満であると熱保存性が低下し、８０℃を超えると低温定着性が低下するため、それぞれ好ましくない。
【０１２０】
また、結着樹脂の軟化点としては８０〜１５０℃であることが好ましく、より好ましくは９０〜１５０℃、さらに好ましくは１００〜１４０℃である。軟化点が８０℃未満であると熱保存性が低下し、１５０℃を超えると低温定着性が低下するため、それぞれ好ましくない。
さらに結着樹脂の数平均分子量としては１０００〜５００００、重量平均分子量としては７０００〜５０００００の範囲がそれぞれ好ましい。
【０１２１】
結着樹脂としては、トナーの結着樹脂として従来より用いられているものが特に制限なく用いられるが、スチレン系ポリマー、（メタ）アクリル酸エステル系ポリマー、およびスチレン−（メタ）アクリル酸エステル系ポリマーとしては、下記のスチレン系モノマー、（メタ）アクリル酸エステルモノマー、この他のアクリル系またはメタクリル系モノマー、ビニルエーテルモノマー、ビニルケトンモノマー、Ｎ−ビニル化合物モノマー等から適宜選ばれる１種または２種以上のモノマーを重合させて得られるポリマーが好適に用いられる。
【０１２２】
スチレン系モノマーとしては、例えばスチレン、ｏ−メチルスチレン、エチルスチレン、ｐ−メトキシスチレン、ｐ−フェニルスチレン、２，４−ジメチルスチレン、ｐ−ｎ−オクチルスチレン、ｐ−ｎ−デシルスチレン、ｐ−ｎ−ドデシルスチレン、ブチルスチレン、などのスチレン誘導体、などのスチレン誘導体が挙げられる。
【０１２３】
また（メタ）アクリル酸エステルモノマーとしては、例えば（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸−ｎ−オクチル、（メタ）アクリル酸ドデシル、（メタ）アクリル酸−２−エチルヘキシル、（メタ）アクリル酸ステアリル、（メタ）アクリル酸フェニル、（メタ）アクリル酸ジメチルアミノエチル、などの（メタ）アクリル酸エステル類、などが挙げられる。
【０１２４】
他のアクリル系またはメタクリル系モノマーとしては、例えばアクリロニトリル、メタアクリルアミド、グリシジルメタアクリレート、Ｎ−メチロールアクリルアミド、Ｎ−メチロールメタアクリルアミド、２−ヒドロキシエチルアクリレートなどが挙げられる。
【０１２５】
またビニルエーテルモノマーとしては、例えばビニルメチルエーテル、ビニルエチルエーテル、ビニルイソブチルエーテルなどのビニルエーテル類が挙げられる。
【０１２６】
また、ビニルケトンモノマーとしては、例えばビニルメチルケトン、ビニルヘキシルケトン、メチルイソプロペニルケトンなどのビニルケトン類が挙げられる。
【０１２７】
また、Ｎ−ビニル化合物モノマーとしては、例えばＮ−ビニルピロリドン、Ｎ−ビニルカルバゾール、Ｎ−ビニルインドールなどのＮ−ビニル化合物などが挙げられる。
【０１２８】
本発明においては、定着性の観点からポリエステルが結着樹脂として好適に用いられる。かかるポリエステルとしては、多価カルボン酸と多価アルコールの重縮合によって合成されるものが使用できる。
【０１２９】
多価のアルコールモノマーとしてはエチレングリコール、プロピレングリコール、１，３−ブタンジオール、１，４−ブタンジオール、２，３−ブタンジオール、ジエチレングリコール、１，５−ペンタンジオール、１，６−ヘキサンジオール、ネオペンチルグリコールなど脂肪族アルコール、シクロヘキサンジメタノール、水添ビスフェノールなどの脂環式アルコール、ビスフェノールＡエチレンオキサイド付加物、ビスフェノールＡプロピレンオキサイド付加物等のビスフェノール−誘導体、多価のカルボン酸としてはフタル酸、テレフタル酸、無水フタル酸などの芳香族カルボン酸およびその酸無水物、コハク酸、アジピン酸、セバシン酸、アゼライン酸、ドデセニルコハク酸等の飽和および不飽和カルボン酸およびその酸無水物が使用できる。
【０１３０】
着色粒子に含有される着色剤としては、従来公知の顔料あるいは染料を用いることができる。しかし、着色剤の添加量をあまりに大きくし過ぎると、トナーの帯電特性に影響を与えてしまうため、少ない量で高い発色性を発揮する顔料を用いることが本発明においては好ましい。
【０１３１】
使用可能な顔料の種類としてはカーボンブラック、ニグロシン、黒鉛、Ｃ．Ｉ．ピグメントレッド４８：１、４８：２、４８：３、５３：１、５７：１、１１２、１２２、１２３、５、１３９、１４４、１４９、１６６、１７７、１７８、２２２、Ｃ．Ｉ．ピグンメトイエロー１２、１４、１７、９７、１８０、１８８、９３、９４、１３８、１７４、Ｃ．Ｉ．ピグメントオレンジ３１、Ｃ．Ｉ．ピグメントオレンジ４３、Ｃ．Ｉ．ピグメントブルー１５：３、１５、１５：２、６０、Ｃ．Ｉ．ピグメントグリーン７等が挙げられ、このなかでも特に、カーボンブラック、Ｃ．Ｉ．ピグメントレッド４８：１、４８：２、４８：３、５３：１、５７：１、１１２、１２２、１２３、Ｃ．Ｉ．ピグンメトイエロー１２、１４、１７、９７、１８０、１８８、Ｃ．Ｉ．ピグメントブルー１５：３が好ましい。これら顔料は単独で使用可能な他、２種以上組み合せて使用してもよい。
【０１３２】
本発明者らは既に、カラートナーの着色力、透明性を改善するために、メルトフラッシング法によりトナーの着色剤である顔料微粒子の結着樹脂中の分散粒子平均粒径を円相当径で０．３μｍ以下にして使用する方法を提案したが（特開平４−２４２７５２号）、この手法は、着色粒子中の着色剤濃度を高くする必要のある本発明におけるトナーに極めて有効である。即ち、顔料粒子を結着樹脂中に分散する手段としてのメルトフラッシング法とは、顔料製造工程の顔料含水ケーキ中の水分を溶融した結着樹脂で置換する方法であり、この方法によれば、顔料微粒子の結着樹脂中の分散粒子平均粒径を円相当径で０．３μｍ以下にすることが容易であり、このように小粒径の顔料微粒子を用いれば、トナーの透明性を確保でき、良好な色再現が可能となるため好ましい。
【０１３３】
本発明に用いられるトナーにおいて、着色粒子は体積平均粒径が５．０μｍ以下であり、着色粒子一個あたりの着色力を高くする必要がある。特に、着色粒子を転写材上で重ねあわせて発色させるフルカラー画像の場合、着色粒子の透明性が良好でないと赤、緑等の二次色やプロセスブラックの様な三次色を表現する際、上層の着色粒子により下層の発色が疎外され、良好な色再現が為されないことがあるが、結着樹脂中の顔料粒子の分散粒子平均粒径を円相当径で０．３μｍ以下にして使用することでこの問題を解決することが可能となる。
【０１３４】
なお、本発明において顔料微粒子の結着樹脂中の分散粒子平均粒径の円相当径とは、着色粒子の一部を取り出し、樹脂で包埋後、着色粒子中の顔料粒子の分散状態を観察できるように観察用薄片を切り出し、透過型電子顕微鏡で倍率１５，０００倍の拡大写真を撮影し、画像解析装置にて顔料粒子の面積を測定し、該面積に相当する円の直径を計算した値をいう。
【０１３５】
既述の如く本発明におけるトナーは小粒径であり、従来のより粒径の大きいトナーと同様の顔料濃度では、十分な画像濃度が得られない。また、本発明におけるトナーは小粒径であると一口に言っても、その体積平均粒径には２．０μｍから５．０μｍまでと幅があり、ベタ画像における転写材上の単位面積当たりのトナーの重量（ＴＭＡ）にも大きな差が出てくる。従って、必要な顔料濃度は、ＴＭＡに応じて設定することが望ましい。
【０１３６】
転写材にトナーが単層で形成されると仮定すれば、ＴＭＡは着色粒子の体積平均粒径Ｄ（μｍ）および比重ａで決定するものであり、着色粒子中の顔料濃度Ｃ（％）は、以下の関係式（２）を満たすものとすることが望ましい。
２５≦ａ・Ｄ・Ｃ≦９０    ・・・（２）
【０１３７】
ａ・Ｄ・Ｃ（以下、略して「ａＤＣ」という）の値が２５未満であると、着色力が十分でなく所望の画像濃度を得にくく、所望の画像濃度を得るために現像時形成するトナーの量を多くすると、折角小径化したにも拘らず、画像の厚みが増し、細線の再現性も低下し、転写性も低下てしまうため、好ましくない。
【０１３８】
一方、ａＤＣの値が９０を超えると、十分な画像濃度は得られるものの、少量の非画像部へのトナーの飛び散りによる地汚れが生じやすくなる、顔料の補強効果により着色粒子の溶融粘度が上昇し定着性が悪化する、等の不具合を生ずる可能性があるため好ましくない。
【０１３９】
また、色の違いにより着色力にも相違があり、各色毎に以下の関係式（２−１）〜（２−４）を満たすものとすることが、より好ましい。
シアン：    ２５≦ａ・Ｄ・Ｃ≦９０    ・・・（２−１）
マゼンタ：  ２５≦ａ・Ｄ・Ｃ≦６０    ・・・（２−２）
イエロー：  ３０≦ａ・Ｄ・Ｃ≦９０    ・・・（２−３）
ブラック：  ２５≦ａ・Ｄ・Ｃ≦６０    ・・・（２−４）
【０１４０】
勿論、同一色の顔料であっても化学構造式等の違いにより、着色力は異なってくるため、顔料濃度は用いる顔料の種類に応じて、好ましくは上記範囲内で適宜設定すればよい。
【０１４１】
着色粒子は、粉砕法あるいは懸濁重合や乳化重合による重合法等、従来より公知の如何なる方法によっても製造することができるが、本発明においては既述の如く粉砕法によることが望ましい。ここで、粉砕法とは、結着樹脂と着色剤、必要に応じてその他添加剤等を予備混合した後、混練機にて溶融混練し、冷却後粉砕、分級を行い規定粒度分布に揃えるものである。
【０１４２】
（ii）その他の添加剤
本発明におけるトナーには、色再現性、透明性に影響を与えない範囲において、必要に応じて帯電制御剤、 離型剤などを添加してもよい。帯電制御剤としてはクロム系アゾ染料、 鉄系アゾ染料、 アルミニウムアゾ染料、 サリチル酸金属錯体、有機ホウ素化合物などを挙げることができる。離型剤としては、低分子量プロピレン、低分子量ポリエチレンなどのポリオレフィンやパラフィンワックス、キャンデリラワックス、カルナバワックス、モンタンワックス等の天然ワックスおよびその誘導体などを挙げることができる。
【０１４３】
(iii)トナーの凝集度
本発明におけるトナーは、その凝集度が３０以下であることが好ましく、より好ましくは２５以下、さらに好ましくは２０以下である。ここで凝集度とは、トナー間の凝集力を表す指標で、その値が大きいとトナー間の凝集力が大きいことを表す。
【０１４４】
凝集度を３０以下とすることで、トナーの小粒径化による流動性の低下や、キャリアとの攪拌性の低下を抑制でき、トナー補給不良、帯電の立ち上がり性の低下、帯電分布の悪化および帯電量の低下からくる地汚れや濃度低下、さらに保存性を改善することができる。トナーの凝集度が３０より大きいと、流動性の悪化やキャリアとの攪拌性の悪化による地汚れや濃度低下による濃度ムラをまねき、また、保存性も悪化する。なお、特に前述の如く超微粒子と極超微粒子の２種類の外添剤を添加することとすれば、外添剤の粒径および被覆率のバランスにより、凝集度は極めて低い値となる。
【０１４５】
凝集度は、パウダーテスター（ホソカワミクロン社製）を用いることにより測定することができる。具体的には、以下の通りである。
目開き４５μｍ、３８μｍおよび２６μｍのふるいを直列的に配置し、最上段の４５μｍのふるい上に正確に秤量した２ｇのトナーを投入し、振幅１ｍｍの振動を９０秒間与え、振動後の各ふるい上のトナー重量を測定し、それぞれの重量に順に０．５、０．３および０．１の値を乗じて加算し、得られた数値に１００を乗じたものである。なお、本発明において、試料は２２℃／５０％ＲＨの環境下で約２４時間放置したものを用い、測定は２２℃／５０％ＲＨの環境下で行った。
【０１４６】
Ｂ．キャリア
上記本発明におけるトナーは、キャリアとともに混合され、二成分系の静電潜像現像剤として使用される。
【０１４７】
上記本発明におけるトナーとともに好ましく用いられるキャリアとしては、特に限定されるものではなく、鉄粉、フェライト、酸化鉄粉、ニッケル等の磁性体粒子、磁性体粒子を芯材として、その表面をスチレン系樹脂、ビニル系樹脂、エチル系樹脂、ロジン系樹脂、ポリエステル系樹脂、メチル系樹脂などの公知の樹脂やステアリン酸等のワックスで被覆し、樹脂被覆層を形成させてなる被覆樹脂型キャリア粒子、或いは結着樹脂中に磁性体微粒子を分散させてなる磁性体分散型キャリア粒子等を挙げることができる。
【０１４８】
なかでも、樹脂被覆層を有する被覆樹脂型キャリアは、トナーの帯電性やキャリア全体の抵抗を樹脂被覆層の構成により制御可能となるため、特に好ましい。
樹脂被膜層の材料としては、当業界で従来よりキャリアの樹脂被膜層の材料として使用されているあらゆる樹脂から選択することができる。また樹脂の種類は単独でも２種以上でもよい。
【０１４９】
キャリアの粒径としては、体積平均粒子径として４５μｍ以下であることが好ましく、より好ましくは１０〜４０μｍである。キャリアの体積平均粒子径を４５μｍ以下とすることにより、トナー（着色粒子）の小粒径化による帯電の立ち上がりや帯電分布の悪化および帯電量の低下に由来する地汚れや濃度ムラを改善することができる。
【０１５０】
本発明における有色トナーと、キャリアとの混合比としては、重量比で１：１００〜２０：１００の範囲が好ましく、より好ましくは２：１００〜１５：１００の範囲、さらに好ましくは３：１００〜１０：１００の範囲である。
【０１５１】
［現像工程］
本発明において現像工程とは、現像剤担持体の表面に形成された現像剤層中の帯電されたトナーを静電的に供給することにより、潜像担持体表面に形成された静電潜像を現像する工程である。
本発明では、現像工程において、潜像担持体上に形成するトナー画像のトナー重量（ＤＭＡ）を、０．５０ｍｇ／ｃｍ2 以下にすることが好ましい。このように、潜像担持体上のトナーの重量を抑えることにより、トナーの消費量、ひいては外添剤の消費量を低減させることができる。即ち、潜像担持体上に供給されるトナーの量を低減することにより、同時に潜像担持体上に供給される外添剤の量も低減され、潜像担持体表面に付着する外添剤の量が抑えられ、多量の外添剤の潜像担持体への付着から生じる各種問題を解決することができる。
【０１５２】
単に、潜像担持体上に形成するトナー画像のトナー重量を低減させるだけでは、十分な画像濃度が得られない場合があるが、既述の如く、本発明に用いるトナーでは、着色粒子の粒度分布が適切であり、着色粒子中の顔料濃度を向上させることができるため、そのようなトナーを用いれば、十分な画像濃度を達成することができる。
【０１５３】
既述の如くＤＭＡは、０．５０ｍｇ／ｃｍ2 以下にすることが好ましいが、より好ましくは０．４５ｍｇ／ｃｍ2 以下、さらに好ましくは０．４０ｍｇ／ｃｍ2 以下である。なお、ここでいうＤＭＡの上限値は、各色における画像面積率１００％における上限値を示したものである。潜像担持体上に形成されるトナー画像は、当然に各箇所により画像面積率が変動し、画像面積率０％の箇所ではＤＭＡも勿論０ｍｇ／ｃｍ2 となることから、下限値については規定する必要がない。ただし、得られる画像におけるトナーの十分な発色を確保するためには、各色における画像面積率１００％におけるＤＭＡの下限値として、０．１０ｍｇ／ｃｍ2 以上であることが好ましく、より好ましくは０．１５ｍｇ／ｃｍ2 以上である。
【０１５４】
［転写工程］
本発明において転写工程とは、潜像担持体表面に形成されたトナー画像を転写材上に転写する工程である。
【０１５５】
潜像担持体上に形成されたトナー画像は、転写工程で転写材上に転写される。転写効率が１００％であれば、ＤＭＡと、ＴＭＡとは、同一の値となるが、転写効率は１００％よりも若干小さめの値となるので、ＴＭＡのほうが小さな値となる。得られる画像の厚みを低減し、視覚的に違和感のない、良好な画質の画像を得るためには、ＴＭＡが、１色当たり０．４０ｍｇ／ｃｍ2 以下であることが好ましく、より好ましくは０．３５ｍｇ／ｃｍ2 以下、さらにより好ましくは０．３０ｍｇ／ｃｍ2 以下である。なお、ここでいうＴＭＡの上限値は、各色における画像面積率１００％における上限値を示したものである。転写材上に転写されるトナー画像は、当然に各箇所により画像面積率が変動し、画像面積率０％の箇所ではＴＭＡも勿論０ｍｇ／ｃｍ2 となることから、下限値については規定する必要がない。ただし、得られる画像におけるトナーの十分な発色を確保するためには、各色における画像面積率１００％におけるＴＭＡの下限値として、０．１０ｍｇ／ｃｍ2 以上であることが好ましく、より好ましくは０．１５ｍｇ／ｃｍ2 以上である。
【０１５６】
ここでいう転写効率とは、潜像担持体上に形成されたトナー画像のトナー重量（ＤＭＡ）に対する、転写材上に転写されるトナー画像のトナー重量（ＴＭＡ）の割合を％で表したものであり、本発明において転写効率は、８０％以上であることが好ましく、より好ましくは９０％以上であり、１００％に近ければ近いほど潜像担持体のクリーニング性や、トナーの消費量の観点より好ましいものとなる。
【０１５７】
［本発明の画像形成方法を適用した電子写真画像形成装置］
本発明の画像形成方法を適用した具体的な電子写真画像形成装置について説明する。電子写真画像形成装置の一例としては、潜像担持体、接触帯電方式等の帯電手段、レーザー光学系やＬＥＤアレイなどにより静電潜像を形成する露光手段、トナーなどを用いてトナー画像を形成する現像手段、トナー画像を紙などの転写材に写し取る転写手段、転写されたトナー画像を紙などの転写材に定着させる定着手段、潜像担持体表面に残留している静電潜像を除去する除電手段、および、機械的なクリーニング手段を有する電子写真方式の画像形成装置である。
【０１５８】
図３は、本発明の画像形成方法を適用した電子写真画像形成装置の一例を示す概略構成図である。この電子写真画像形成装置は、潜像担持体である感光体３０、帯電手段である帯電ロール３１、レーザー露光光学系３２、トナーおよびキャリアを用いた現像器３３、転写用ロール３４、除電装置３５、機械的なクリーニング手段であるクリーニングブレード３６、定着ロール３７、３８を有している。
【０１５９】
接触帯電方式の帯電手段とは、感光体３０の表面に接触させた導電性部材に電圧を印加することにより感光体３０表面を帯電させるものであり、該導電性部材の形状としては、図３中の帯電ロール３１のようなロール状の他、ブラシ状、ブレード状、あるいは、ピン電極状等何れでもよいが、特にロール状の導電性部材が好ましい。通常、ロール状導電性部材は、芯材としてのロール表面に弾性層が形成され、さらにその上に抵抗層が形成されて構成される。さらに必要に応じて抵抗層の外側に保護層を設けることもできる。
【０１６０】
芯材の材質としては導電性を有するもので、一般には鉄、銅、真鍮、ステンレス、アルミニウム、ニッケル等が用いられる。またその他導電性粒子等を分散した樹脂成形品等を用いることもできる。
弾性層の材質としては導電性あるいは半導電性を有する弾性体で、一般にはゴム材に導電性粒子あるいは半導電性粒子を分散したものである。
【０１６１】
ゴム材としては、ＥＰＤＭ、ポリブタジエン、天然ゴム、ポリイソブチレン、ＳＢＲ、ＣＲ、ＮＢＲ、シリコーンゴム、ウレタンゴム、エピクロルヒドリンゴム、ＳＢＳ、熱可塑性エラストマー、ノルボーネンゴム、フロロシリコーンゴム、エチレンオキシドゴム等が用いられる。
【０１６２】
導電性粒子あるいは半導電性粒子としては、カーボンブラック、亜鉛、アルミニウム、銅、鉄、ニッケル、クロム、チタニウム等の金属、ＺｎＯ−Ａｌ2Ｏ3、ＳｎＯ2−Ｓｂ2Ｏ3、Ｉｎ2Ｏ3−ＳｎＯ2、ＺｎＯ−ＴｉＯ2、ＭｇＯ−
Ａｌ2Ｏ3、ＦｅＯ−ＴｉＯ2、ＴｉＯ2、ＳｎＯ2、Ｓｂ2Ｏ3、Ｉｎ2Ｏ3、ＺｎＯ、ＭｇＯ等の金属酸化物が用いることができ、これらの材料は単独あるいは２種以上混合して用いても良い。
【０１６３】
抵抗層および保護層は、結着樹脂に導電性粒子あるいは半導電性粒子を分散し、その抵抗を制御したものであり、結着樹脂としてはアクリル樹脂、セルロース樹脂、ポリアミド樹脂、メトキシメチル化ナイロン、エトキシメチル化ナイロン、ポリウレタン樹脂、ポリカーボネート樹脂、ポリエステル樹脂、ポリエチレン樹脂、ポリビニル樹脂、ポリアリレート樹脂、ポリチオフェン樹脂、ＰＦＡ、ＦＥＰ、ＰＥＴ等のポリオレフィン樹脂、スチレンブタジエン樹脂等が用いられる。導電性粒子あるいは半導電性粒子としては、弾性層と同様のカーボンブラック、金属、金属酸化物が用いられる。抵抗層および保護層の抵抗率としては、１０3 〜１０14Ωｃｍ、好ましくは１０5 〜１０12Ωｃｍ、さらに好ましくは１０7 〜１０12Ωｃｍがよい。また、抵抗層および保護層の膜厚としては、０．０１〜１，０００μｍ、好ましくは０．１〜５００μｍ、さらに好ましくは０．５〜１００μｍがよい。
また必要に応じてヒンダードフェノール、ヒンダードアミン等の酸化防止剤、クレー、カオリン等の充填剤や、シリコーンオイル等の潤滑剤を添加することができる。
【０１６４】
これらの層を形成する方法としては、上記各材料を適当な溶剤に溶解、分散させて塗布液を調製し、これを被塗布物に塗布することにより行うことができる。塗布する手段としては、ブレードコーティング法、ワイヤーバーコーティング法、スプレーコーティング法、浸漬コーティング法、ビードコーティング法、エアーナイフコーティング法、カーテンコーティング法等従来公知の手段を採用することができる。
【０１６５】
上記帯電手段の導電性部材（帯電ロール３１）により、感光体３０を帯電させるには、導電性部材（帯電ロール３１）に電圧を印加する必要があるが、印加電圧は、直流電圧、あるいは直流電圧に交流電圧を重畳したものが好ましく、特に直流電圧に交流電圧を重畳することは、帯電の均一化および環境安定化の点から好ましい。
【０１６６】
電圧の大きさとしては、直流電圧は要求される感光体３０の帯電電位に応じて正または負の５０〜２，０００Ｖが好ましく、特に１００〜１，５００Ｖが好ましい。交流電圧を重畳する場合は、ピーク間電圧が４００〜３，０００Ｖとすることが好ましく、より好ましくは８００〜２，５００Ｖ、さらに好ましくは１，２００〜２，５００Ｖである。交流電圧の周波数としては、５０〜２０，０００Ｈｚ、好ましくは１００〜５，０００Ｈｚである。
なお、帯電手段としては、以上のような接触帯電方式のみならず、従来公知の非接触帯電方式を採用することもできる。
【０１６７】
感光体３０表面は、帯電ロール３１により均一に帯電され、レーザー露光光学系３２により静電潜像が形成される。現像器３３は、現像剤担持体３３ａを有し、また前記本発明における小粒径のトナーが、キャリアとともに現像剤として充填されており、現像剤担持体３３ａ表面には、現像剤層が形成されている。
【０１６８】
感光体３０表面に形成された静電潜像は、感光体３０に対向して配置された現像剤担持体３３ａ表面の現像剤層中のトナーにより現像され、トナー画像が形成される。本発明においては、このとき感光体３０表面に形成されるトナー画像のトナー重量（ＤＭＡ）が、０．５０ｍｇ／ｃｍ2 以下となるように調整される。
【０１６９】
感光体３０表面に形成されたトナー画像は、転写用ロール３４により静電的に転写材である用紙４０上に転写され、定着ロール３７、３８により、熱および／または圧力により定着される。
【０１７０】
表面のトナー画像が転写された後の感光体３０は、除電装置３５により表面に残留している静電潜像が除去され、さらに機械的なクリーニング手段であるクリーニングブレード３６により、外添剤を含む残留トナーが除去される。
尚、機械的なクリーニング手段とは、感光体３０表面に直接接触し、表面に付着しているトナー、紙粉、ゴミなどを除去するものであり、クリーニングブレード３６のようなブレード形式の他、ブラシ、ロールなど公知の形式のものを適用することができる。
【０１７１】
以上、本発明の画像形成方法を適用した具体的な電子写真画像形成装置について、図を用いて説明したが、本発明を適用し得る画像形成装置としては上記構造、形式に限定されるものではなく、本発明の構成を適用し得るものであれば、如何なる構造、形式であっても問題ない。
【０１７２】
【実施例】
以下、実施例により本発明を具体的に説明するが、本発明はこれらの実施例に限定されるものではない。
＜静電潜像現像剤の製造例＞
▲１▼有色トナーの作製
１）フラッシング顔料の作製
＜マゼンタフラッシング顔料＞
ポリエステル樹脂（ビスフェノールＡ型ポリエステル：ビスフェノールＡエチレンオキサイド付加物−シクロヘキサンジメタノール−テレフタル酸、重量平均分子量：１１，０００、数平均分子量：３，５００、Ｔｇ：６５℃）７０重量部とマゼンタ顔料（Ｃ．Ｉ．ピグメントレッド５７：１）含水ペースト（顔料分４０重量％）７５重量部をニーダー型混練機に入れ混合し、徐々に加熱した。１２０℃で混練を継続して、水相と樹脂相が分離した後、水を除去し、さらに樹脂相を混練して水を取り除き、脱水してマゼンタフラッシング顔料を得た。
【０１７３】
＜シアンフラッシング顔料＞
マゼンタ顔料含水ペーストをシアン顔料（Ｃ．Ｉ．ピグメントブルー１５：３）含水ペースト（顔料分４０重量％）に代えた他はマゼンタフラッシング顔料と同様にしてシアンフラッシング顔料を得た。
【０１７４】
＜イエローフラッシング顔料＞
マゼンタ顔料含水ペーストをイエロー顔料（Ｃ．Ｉ．ピグメントイエロー１７）含水ペースト（顔料分４０重量％）に代えた他はマゼンタフラッシング顔料と同様にしてイエローフラッシング顔料を得た。
【０１７５】
２）着色粒子の作製
0003761724.tif 000002
上記成分をバンバリーミキサーにより溶融混錬し、冷却後ジェットミルによる微粉砕と風力分級機による分級を行い、着色粒子Ａを得た。なお、粉砕および分級の条件は、下記表１に示す粒度分布となるように調整した。
【０１７６】
なお、粒子の粒径および粒度分布の測定は、コールターカウンター社製コールターカウンターＴＡ−ＩＩ型を用いて測定した。このとき、トナー（着色粒子）の平均粒子径が５μｍを超える場合は１００μｍのアパーチャーチューブを使用し、５μｍ以下のものはアパーチャー径を５０μｍとして測定を行い、１μｍ以下の粒子の個数分布を測定する時には、アパーチャー径を３０μｍとして測定を行った（粒度測定について、以降の実施例および比較例について同様）。
【０１７７】
＜着色粒子の作製例２＞
シアンフラッシング顔料をマゼンタフラッシング顔料に代えた他は、着色粒子の作製例１と同様にして下記表１に示す着色粒子Ｂを得た。なお、粉砕および分級の条件は、下記表１に示す粒度分布となるように調整した。
【０１７８】
＜着色粒子の作製例３＞
ポリエステル樹脂を５０重量部とし、シアンフラッシング顔料３３．３重量部をイエローフラッシング顔料５０重量部に代えた他は、着色粒子の作製例１と同様にして、下記表１に示す着色粒子Ｃを得た。なお、粉砕および分級の条件は、下記表１に示す粒度分布となるように調整した。
【０１７９】
＜着色粒子の作製例４＞
ポリエステル樹脂を９０重量部とし、シアンフラッシング顔料３３．３重量部をカーボンブラック（一次粒子平均径４０ｎｍ）１０重量部に代えた他は、着色粒子の作製例１と同様にして、下記表１に示す着色粒子Ｄを得た。なお、粉砕および分級の条件は、下記表１に示す粒度分布となるように調整した。
【０１８０】
＜着色粒子の作製例５＞
ポリエステル樹脂を８０重量部とし、シアンフラッシング顔料を２０重量部とした他は、着色粒子の作製例１と同様にして、下記表１に示す着色粒子Ｅを得た。なお、粉砕および分級の条件は、下記表１に示す粒度分布となるように調整した。
【０１８１】
＜着色粒子の作製例６＞
ポリエステル樹脂を７３．３重量部とし、シアンフラッシング顔料を２６．７重量部とした他は、着色粒子の作製例３と同様にして、下記表１に示す着色粒子Ｆを得た。なお、粉砕および分級の条件は、下記表１に示す粒度分布となるように調整した。
【０１８２】
下記表１には、以上で得られた各着色粒子の粒度に関する記載の他、各着色粒子中の顔料濃度Ｃ（％）、各着色粒子の真比重ａ、これらの値と体積平均粒径Ｄ（μｍ）とから計算されるａＤＣ、および、顔料微粒子の結着樹脂中の分散粒子平均粒径（円相当径：μｍ）も併せて記載した。
【０１８３】
【表１】
0003761724.tif 000003
【０１８４】
前記各着色粒子に、ヘキサメチルジシラザン（以下、「ＨＭＤＳ」と略す場合がある）で表面疎水化処理した一次粒子平均粒径４０ｎｍのシリカ（ＳｉＯ2 ）微粒子と、メタチタン酸とイソブチルトリメトキシシランの反応生成物である一次粒子平均粒径２０ｎｍのメタチタン酸化合物微粒子とを、それぞれの着色粒子の表面に対する被覆率が４０％となるように添加し、ヘンシェルミキサーで混合し、トナーＡ〜Ｆをそれぞれ作製した（得られた各トナーに付されたＡ〜Ｆの記号は、用いた着色粒子の各符号Ａ〜Ｆに対応する）。
なお、ここでいう着色粒子の表面に対する被覆率とは、前述の式（１）により求められる値Ｆ（％）をいう。
【０１８５】
また、メタチタン酸とイソブチルトリメトキシシランとの反応条件は以下の通りである。メタチタン酸スラリーに４Ｎ水酸化ナトリウム水溶液を加え、ｐＨ９．０に調整し攪拌後、６Ｎ塩酸を加え中和した。これを濾過して濾紙上に得られた物質を水洗後、該物質に再度水を加えてスラリーとし、６Ｎ塩酸を加え、ｐＨ１．２にして一定時間攪拌して解膠した。該解膠スラリーにイソブチルトリメトキシシランを加え、一定時間攪拌後、８Ｎ水酸化ナトリウム水溶液を加えて中和した。これを濾過して濾紙上に得られた物質を水洗し、１５０℃で乾燥後、ジェットミルで微粉砕した後粗大粒子を取り除いて、メタチタン酸とイソブチルトリメトキシシランの反応生成物である一次粒子平均粒径２０ｎｍのメタチタン酸化合物微粒子を得た。
【０１８６】
得られたトナーＡ〜Ｆについて、外添剤の被覆率、温度２０℃、湿度５０％環境下のｑ／ｄ値の度数分布におけるピーク値およびボトム値を以下の表にまとめる。
【０１８７】
【表２】
0003761724.tif 000004
【０１８８】
＜キャリア製造例＞
フルオロエチルメタクリレート／メチルメタクリレート共重合体（共重合比７０：３０）２．５重量部と、カーボンブラック０．５重量部と、メラミン微粒子（粒径０．３μｍ）０．３重量部とをトルエン２５重量部に溶解分散して被覆溶液を調製し、これにフェライト粒子（平均粒子径３５μｍ）１００重量部を投入し、真空脱気型ニーダーを使用して、８０℃で３０分間攪拌後、減圧してトルエンを留去し、体積平均粒子径３５μｍのキャリアを製造した。
＜現像剤の製造例＞
上記キャリアの製造例で得られたキャリア１００重量部と、上記トナーの製造例で得られたトナーＡ〜Ｆ４重量部とを混合して、現像剤Ａ〜Ｆを得た（得られた各現像剤に付されたＡ〜Ｆの記号は、用いたトナーの各符号Ａ〜Ｆに対応する）。
【０１８９】
＜潜像担持体の製造＞
［潜像担持体Ａ］
アルミニウムパイプ上にジルコニウム化合物（「オルガノチックス  ＺＣ５４０」、マツモト製薬社製）１０重量部、シラン化合物（「Ａ１１１０」、日本ユニカー社製）１重量部、イソプロパノール４０重量部、およびブタノール２０重量部からなる溶液を浸漬コーティング法で塗布し、１５０℃において１０分間加熱乾燥し、膜厚０．１μｍの下引層を形成した。
【０１９０】
次に、Ｘ型金属フタロシアニン結晶１重量部、およびポリビニルブチラール（「エスレック  ＢＭ−Ｓ」、積水化学社製）１重量部をシクロヘキサノン１００重量部と混合し、ガラスビーズとともにサンドミルで１時間分散した液を、前記下引層上に浸漬コートし、１００℃で１０分間加熱して膜厚約０．１５μｍの電荷発生層を形成した。次に、下記構造式（ａ）のベンジジン化合物２重量部、および下記構造式（ｂ）で示される高分子化合物（粘度平均分子量５５，０００）３重量部をクロロベンゼン２０重量部に溶解させた塗布液を前記電荷発生層上に浸漬コーティング法で塗布し、１１０度で４０分間加熱し、膜厚２０μｍの電荷輸送層を形成した。これを潜像担持体Ａとする。
【０１９１】
【化１】
0003761724.tif 000005
【０１９２】
［潜像担持体Ｂ］
さらに、下記構造式（ｃ）を１重量部、および下記構造式（ｄ）の溶液（固形分６７重量％）２重量部を、シクロヘキサノン５０重量部に溶解したものを、潜像担持体Ａの電荷輸送層の上にスプレーコートし、常温で１０分間乾燥した後、１５０℃で６０分間加熱し、膜厚４μｍの表面被覆層を形成し、潜像担持体Ｂを得た。
【０１９３】
【化２】
0003761724.tif 000006
【０１９４】
〔実施例１〕
上記で得られた潜像担持体Ａを富士ゼロックス社製Ａｃｏｌｏｒ９３５改造機（外部電源により、現像時に電圧を調整できるように改造したもの）に組み込み、また、現像剤として上記現像剤Ａ（シアン）を充填し、コピーテストを行った。なお、コピーテストに際しては、画像面積率１００％のベタ画像を潜像担持体Ａ表面に形成し、該トナー画像のトナー重量（ＤＭＡ）が、下記表３に示す値になるように現像パラメーターを調整した。また、その後のコピーテストにおいては、転写パラメーターを適宜調整した。
尚、コピーテストにおける評価試験の内容、および結果は後述する。なお、ＤＭＡの測定方法は、以下に示す通りである。
【０１９５】
＜潜像担持体上に形成されるトナー画像のトナー重量ＤＭＡ＞
画像面積率１００％のベタ画像を潜像担持体上に作成し、当該画像部分の単位面積当たりのトナーの重量（ＤＭＡ：ｍｇ／ｃｍ2 ）を測定した。具体的な測定方法としては、１０ｃｍ2 の面積の未定着ベタ画像を潜像担持体上に作成し、秤量したメンディングテープを用いて、潜像担持体上に形成されたトナー画像にメンディングテープを貼り剥がし、トナーを移行させこれを秤量し、これを形成されたトナー画像のトナーが無くなるまで繰り返して、メンディングテープに移行したトナーの総重量をＤＭＡとした。
尚、画像面積率１００％のベタ画像におけるＤＭＡ画像濃度は以下のようにして測定した。
【０１９６】
〔実施例２〕
現像剤として上記現像剤Ｂ（マゼンタ）を充填し、画像面積率１００％のベタ画像におけるＤＭＡを下記表３に示す値になるように現像パラメーターを適宜調整したこと以外は、実施例１と同様にしてコピーテストを行った。コピーテストにおける評価試験の内容、および結果は後述する。
【０１９７】
〔実施例３〕
現像剤として上記現像剤Ｃ（イエロー）を充填し、画像面積率１００％のベタ画像におけるＤＭＡを下記表３に示す値になるように現像パラメーターを適宜調整したこと以外は、実施例１と同様にしてコピーテストを行った。コピーテストにおける評価試験の内容、および結果は後述する。
【０１９８】
〔実施例４〕
現像剤として上記現像剤Ｄ（ブラック）を充填し、画像面積率１００％のベタ画像におけるＤＭＡを下記表３に示す値になるように現像パラメーターを適宜調整したこと以外は、実施例１と同様にしてコピーテストを行った。コピーテストにおける評価試験の内容、および結果は後述する。
【０１９９】
〔実施例５〕
前記で得られた潜像担持体Ｂを用いた他は、実施例１と同様にしてコピーテストを行った。コピーテストにおける評価試験の内容、および結果は後述する。
【０２００】
〔比較例１〕
現像剤として上記現像剤Ｅ（シアン）を充填し、画像面積率１００％のベタ画像におけるＤＭＡを下記表３に示す値になるように現像パラメーターを適宜調整したこと以外は、実施例１と同様にしてコピーテストを行った。コピーテストにおける評価試験の内容、および結果は後述する。
【０２０１】
〔比較例２〕
現像剤として上記現像剤Ｆ（シアン）を充填し、画像面積率１００％のベタ画像におけるＤＭＡを下記表３に示す値になるように現像パラメーターを適宜調整したこと以外は、実施例１と同様にしてコピーテストを行った。コピーテストにおける評価試験の内容、および結果は後述する。
【０２０２】
各実施例１〜５および比較例１〜２の画像面積率１００％のベタ画像におけるＤＭＡの値を下記表３に示す。また、転写材上に転写されるトナー画像の画像面積率１００％のトナー重量ＴＭＡについても併せて記載する。なお、ＴＭＡの測定方法は、以下に示す通りである。
【０２０３】
＜転写材上に転写されるトナー画像のトナー重量ＴＭＡ＞
画像面積率１００％のベタ画像を転写材上に作成し、当該画像部分の単位面積当たりのトナーの重量（ＴＭＡ：ｍｇ／ｃｍ2 ）を測定した。具体的な測定方法としては、１０ｃｍ2 の面積の未定着ベタ画像を転写材上に作成し、これを秤量し、次いでエアブローにより転写材上の未定着トナーを除去した後、転写材のみの重量を測定し、未定着トナー除去前後の重量差からＴＭＡを算出した。
【０２０４】
【表３】
0003761724.tif 000007
【０２０５】
〔評価試験の内容および結果〕
上記実施例１〜５および比較例１〜２のコピーテストにおける評価試験の内容は、以下に示す通りである。
【０２０６】
＜画像濃度＞
画像面積率１００％のベタ画像部位について、Ｘ−Ｒｉｔｅ４０４（Ｘ−Ｒｉｔｅ社製）を用いて、当該画像部分の画像濃度を測定した。
【０２０７】
＜潜像担持体上のトナー像観察試験＞
潜像担持体上に線幅５０μｍになるように細線の画像を形成し、それを直接ＶＨ−６２００マイクロハイスコープ（キーエンス社製）を用いて倍率５００倍で細線のエッジの乱れを観察した。具体的な評価基準は、以下の通りである。
○：細線のエッジ乱れが、観察されない。
△：細線のエッジ乱れが、わずかに観察される。
×：細線のエッジ乱れが、目立つ。
【０２０８】
＜転写材上の転写像観察試験＞
潜像担持体上に線幅５０μｍになるように細線の画像を形成し、それを転写材に転写した。転写材上の細線の転写画像（未定着）を直接ＶＨ−６２００マイクロハイスコープ（キーエンス社製）を用いて倍率５００倍で細線のエッジの乱れを観察した。具体的な評価基準は、以下の通りである。
○：細線のエッジ乱れが、観察されない。
△：細線のエッジ乱れが、わずかに観察される。
×：細線のエッジ乱れが、目立つ。
【０２０９】
＜細線再現性評価試験＞
潜像担持体上に線幅５０μｍになるように細線の画像を形成し、それを転写材に転写および定着した。転写材上の定着像の細線の画像をＶＨ−６２００マイクロハイスコープ（キーエンス社製）を用いて倍率５００倍で観察した。具体的な評価基準は、以下の通りである。
○：細線のエッジ乱れが、観察されない。
△：細線のエッジ乱れが、わずかに観察される。
×：細線のエッジ乱れが、目立つ。
【０２１０】
＜階調再現性評価試験＞
ｉｎ−ｐｕｔ時の階調画像の濃度と、転写材上に形成された（ｏｕｔ−ｐｕｔされた）階調画像の濃度を測定し、階調性の変化を評価した。画像濃度は、Ｘ−Ｒｉｔｅ４０４（Ｘ−Ｒｉｔｅ社製）により測定した。具体的な評価基準は、以下の通りである。
○：１７５線オフセット印刷による印刷物と比較して、同等以上の階調再現性である。
△：１７５線オフセット印刷による印刷物と比較して、やや劣る階調再現性である。
×：１７５線オフセット印刷による印刷物と比較して、大きく劣る階調再現性である。
【０２１１】
＜ソリッド画像の均一性評価試験＞
転写材表面と、画像濃度１．２以上の画像領域の画像光沢の差、および、フルカラープリントの場合には、画像濃度１．２以上の一次色の画像領域の画像光沢と、画像濃度１．２以上の三次色の画像領域の画像光沢の差、をそれぞれ官能評価した。具体的な評価基準は、以下の通りである。
○：１７５線オフセット印刷による印刷物と比較して、同等以上の均一性である。
△：１７５線オフセット印刷による印刷物と比較して、やや劣る均一性である。
×：１７５線オフセット印刷による印刷物と比較して、大きく劣る均一性である。
【０２１２】
＜潜像担持体の有機感光層磨耗率評価試験＞
コピーテストを連続して行い、５万枚プリント前後の潜像担持体の有機感光層の層厚を測定することにより、有機感光層磨耗率を評価した。具体的な評価基準は、以下の通りである。
◎：潜像担持体の有機感光層の摩耗率は３％未満であった。
○：潜像担持体の有機感光層の摩耗率は３〜５％であった。
△：潜像担持体の有機感光層の摩耗率は５〜１０％であった。
【０２１３】
＜潜像担持体への外添剤付着による画像欠陥評価試験＞
コピーテストを連続して３万枚プリントまで行い、潜像担持体への外添剤付着によると思われる画像欠陥の有無を目視にて判定した。具体的な評価基準は、以下の通りである。
○：潜像担持体への外添剤付着に起因する画像欠陥が、３万枚プリントまで発生しない。
△：潜像担持体への外添剤付着に起因する画像欠陥が、２万枚プリントまで発生しないが、３万枚プリント以前に発生。
×：潜像担持体への外添剤付着に起因する画像欠陥が、２万枚プリント以前に発生。
【０２１４】
実施例１〜５および比較例１〜２のコピーテストにおける評価結果を下記表４にまとめる。
【０２１５】
【表４】
0003761724.tif 000008
【０２１６】
〔実施例６〕
前記で得られた潜像担持体Ａを富士ゼロックス社製Ａｃｏｌｏｒ９３５改造機（外部電源により、現像時に電圧を調整できるように改造したもの）に組み込み、また、現像剤として上記現像剤の製造例で作製したシアン、マゼンタ、イエローおよびブラックの各現像剤Ａ〜Ｄを充填して、フルカラーのコピーテストを行った。評価試験は、上記実施例１〜５および比較例１〜２と同様に行った（画像濃度は、シアン、マゼンタおよびイエローのトナーを積層してなる画像面積率１００％のプロセスブラックの画像濃度である）。なお、コピーテストに際しては、各現像剤Ａ〜Ｄが、対応する上記実施例１〜４で示す、画像面積率１００％のベタ画像における各ＤＭＡの値になるように現像パラメーターを適宜調整した。結果を下記表５に示す。
【０２１７】
〔実施例７〕
前記で得られた潜像担持体Ｂを用いた他は、実施例６と同様にしてフルカラーのコピーテストを行った。結果を下記表５に示す。
【０２１８】
【表５】
0003761724.tif 000009
【０２１９】
【本発明の効果】
本発明によれば、細線再現性および階調性の良好な画像が得られるとともに、有機感光層を有する潜像担持体表面の傷つきや摩耗等による潜像担持体の劣化を抑制し得る画像形成方法を提供することができる。
また、本発明によれば、有機感光層を有する潜像担持体を使用しつつ、画像の乱れの生じない画像形成方法を提供することができる。
【図面の簡単な説明】
【図１】ＣＳＧ法によりｑ／ｄ値の度数分布を測定するための測定装置の概略斜視図である。
【図２】着色粒子表面に対する外添剤の被覆率を説明するための、着色粒子表面の一部の拡大平面図である
【図３】本発明の画像形成方法を適用した電子写真画像形成装置の一例を示す概略構成図である。
【符号の説明】
１０：測定装置
１２：胴部
１４：フィルター
１６：メッシュ
１８：サンプル供給筒
２０：サンプル出口
２２、２２ａ〜２２ｆ：外添剤
３０：感光体（潜像担持体）
３１：帯電ロール
３２：レーザー露光光学系
３３：現像器
３３ａ：現像剤担持体
３４：転写用ロール
３５：除電装置
３６：クリーニングブレード
３７、３８：定着ロール
４０：用紙
【図１】
0003761724.tif 000010
【図２】
0003761724.tif 000011
【図３】
0003761724.tif 000012